FR 2812299 A1 20020201 FR 0109908 A 20010725 L'invention concerne un nouvel article polymère de faible épaisseur et de bonne transparence ayant une stabilité améliorée vis-à-vis des effets de la lumière, de l'oxygène, de la chaleur et des produits chimiques agressifs, qui est également efficace comme filtre UV sélectif pour des applications agricoles, et à certains nouveaux stabilisants appropriés pour cette application. Certains articles de polyoléfines contenant des absorbants d'UV du type hydroxyphényltriazine sont connus par GB-A-2319523, EP-A-704437, EP-A-704560, WO 99/57189. La présente invention se rapporte à un article transparent de polyoléfine, de polyester ou de polyamide stabilisé par addition de 0,005 à 0,30 % en poids du substrat polymère d'un absorbant d'UV hydroxyphényltriazine, caractérisé en ce que l'article a une épaisseur comprise entre 1 et 500 m. Les articles préférés contiennent comme absorbant d'UV hydroxyphényltriazine un composé de formule I dans laquelle R1 est H ou OR7 ; R2 et R3 sont indépendamment H, un groupe alkyle en Ci à C8, #R8, OR9 ; R4 et R5 sont indépendamment H, un groupe alkyle en Ci à C8, OR10 ; R6 est H, un groupe alkyle en Ci à C18, cycloalkyle en C5 à C12, phénylalkyle en C7 à C12, alkylphényle en C7 à C12, alcényle en C3 à C12, un atome d' halogène, OH, OR9 ; R8 est H ; atome d'halogène ; un groupe alcoxy en Ci à C12 ; alkyle en Ci à C12 ; alkyle en C3 à C24 interrompu par l'oxygène et/ou substitué par OH ; est NH-CO-Rl4 ou NH-COO-R12 ; R7, R9 et RIO sont indépendamment H ; groupe alkyle en Ci à C24 ; en C3 à C12 ; alkyle en C3 à C24 interrompu par l'oxygène et/ou substitué par OH ; est un groupe cycloalkyle en C5 à C12 ; phénylalkyle en C7 à C12, alkylphényle en C7 à C12 ; CH2CH (OH) CH2OR11 ; alkyle en C1 à C12 substitué par COOR12, CONR13R14, OCOR15, OH ou un atome d'halogène ; ou R7 est un résidu hydrocarboné polymérique de 10 à 1000 atomes de carbone, de préférence de 20 à 500 atomes de carbone ; et R7 comprend également un résidu de formule II dans laquelle X est un groupe alkylène en C2 à C24 ; -CH2CH(OH)CH2- ; -CH2CH(OH)CH20-D-OCH2CH(OH)CH2 ; (alkylène en Ci à C18) -CO-O-D-O-CO- (alkylène en Ci à C18) ; CO ; CO- (alkylène en C2 à C24) -CO ; alkylène en C3 à C24 interrompu par l'oxygène ; D est un groupe alkylène en C2 à C12 ; alkylène en C4 à C50 interrompu par 0 ; phénylène ; biphénylène ou phénylène-E-phénylène ; E est 0, S, S02 ; CH2 ; CO ou -C(CH3)2- ; R11 est H, un groupe alkyle en Ci à C12 ; phényle ; phényle substitué par de 1 à 3 groupes alkyle en Ci à C4 ; cycloalkyle en C5 à C12 ; phénylalkyle en C7 à C12 ; alcényle en C3 à C12 ; R12 est H ; un groupe alkyle en Ci à C24 ; alcényle en C3 à C12 ; alkyle en C3 à C36 interrompu par l'oxygène et/ou substitué par OH ; est un groupe cycloalkyle en C5 à C12 ; phénylalkyle en C7 à C12 ; alkylphényle en C7 à C12 ; phényle ; R13 et R14 sont indépendamment H, un groupe alkyle en Ci à C18 ; phényle ; phényle substitué par 1 à 3 groupes alkyle en Ci à C4 et/ou alcoxy en Ci à C4, cycloalkyle en C5 à C12 ; alcényle en C3 à C12 ; R15 est un groupe alkyle en Ci à C12 ; phényle ; phényle substitué par 1 à 3 groupes alkyle en Ci à C4 et/ou alcoxy en Ci à C4, cycloalkyle en C5 à C12 ; alcényle en C3 à C12 ; alcoxy en Ci à C12 ; ou est NR13R14 . De manière plus préférée, dans l'absorbant d'UV hydroxyphényltriazine de formule I R4 et R5 sont indépendamment H ou méthyle ; R6 est H ; R8 est H ; groupe alcoxy en Ci à C8 ; alkyle en Ci à C8 ; R7, R9 sont indépendamment H ; groupe alkyle en Ci à C18 ; alcényle en C3 à C12 ; alkyle en C3 à C24 interrompu par l'oxygène et/ou substitué par OH ; est un groupe cycloalkyle en C5 à C12 ; phénylalkyle en C7 à C12, alkylphényle en C7 à C12 ; alkyle en Ci à C12 substitué par COOR12, OCOR15 ; ou R7 est un résidu hydrocarboné polymérique de 20 à 500 atomes de carbone ; et R7 comprend également un résidu de formule II, dans laquelle X est un groupe alkylène en C2 à C18 ; -CH2CH(OH)CH2- ; -CH2CH(OH)CH20-D-OCH2CH(OH)CH2 ; (alkylène en Ci à C4)-CO-0-D-0-CO-(alkylène en Ci à C4) ; CO ; CO- (alkylène en C2 à C18) - CO ; alkylène en C3 à C18 interrompu par l'oxygène ; D est un groupe alkylène en C2 à C12 ; R12 est H ; un groupe alkyle en Ci à C24 ; alcényle en C3 à C12 ; alkyle en C3 à C24 interrompu par l'oxygène et/ou substitué par OH ; est un groupe cycloalkyle en C5 à C12 ; phénylalkyle en C7 à C12 ; alkylphényle en C7 à C12 ; phényle ; R15 est un groupe alkyle en Ci à C12 ; cycloalkyle en C5 à C12 ; alcényle en C3 à C12 ; en particulier R1 est OR7 ; R2 et R3 sont indépendamment H, méthyle, -D-R 8 ' or 9 ; R4 et R5 et R6 sont H ; R8 est H ; groupe alcoxy en Ci à C8 ; alkyle en Cl à C4 ; R7, Rg sont indépendamment un groupe alkyle en C4 à C18 ou cycloalkyle en C5 à C12 ; et R7 comprend également un résidu de formule II, dans laquelle X est un groupe alkylène en C4 à C18. Sont de la plus grande importance les composés de formule I, dans laquelle R1 est OR-? ; R2 et R3 sont chacun- un groupe phényle ; R4, R5 et R6 sont l'hydrogène ; et R7 est un groupe alkyle en C4 à C18 ou cycloalkyle en C5 à C12 ou un résidu de formule II, dans laquelle X est un groupe alkylène en C4 à C12. Un substituant halogène est F, Cl, Br ou I, de préférence F, Cl ou Br et, en particulier, Cl. Alkylphényle est un groupe phényle substitué par un alkyle ; alkylphényle en C7 à C14 comprend des exemples tels que méthylphényle (tolyle), diméthylphényle (xylyle), triméthylphényle (mésityle), éthyl- phéhy'le, propylphényle, butylphényle, dibutylphényle, pentylphényle, hexylphényle, heptylphényle et octylphényle. Phénylalkyle est un groupe alkyle substitué par un groupe phényle ; phénylalkyle en C7 à C11 comprend des exemples tels que les groupes benzyle, a-méthylbenzyle, a-éthylbenzyle, a,a-diméthylbenzyle, phényl- éthyle, phénylpropyle, phénylbutyle et phénylpentyle. n-alkyle ou alkyle-n est un radical alkyle non ramifié. Alkyle interrompu par 0, NH, NR13, etc., peut généralement comprendre un ou plusieurs hétéroatomes non- adjacents. De préférence, un atome de carbone de la chaîne alkyle ne lie pas plus d'un hétéroatome. R7, R9 et CR10, en particulier R7, en tant qu'alkyle substitué par COOR12 est de la manière la plus préférée CH2-COOR12. R12 est de la manière la plus préférée un groupe alkyle en Ci à C18, ou cycloalkyle en C6 à C12 ; cycloalkyle est de la manière la plus préférée cyclohexyle ou cyclododécyle. A l'intérieur des limites des définitions définies, les radicaux R4, R5, R6, R8, Rg, Rll, R12, R13, R14, R15 en tant qu' alkyle sont un groupe alkyle ramifié ou non ramifié tel que les groupes méthyle, éthyle, propyle, isopropyle, n-butyle, sec-butyle, isobutyle, t-butyle, 2-éthylbutyle, n-pentyle, isopentyle, 1-méthylpentyle, 1,3-diméthylbutyle, nhexyle, 1-méthylhexyle, n-heptyle, isoheptyle, 1,-1,3,3-tétraméthylbutyle, 1-méthylheptyle, 3méthylheptyle, n-octyle, 2-éthylhexyle, 1,1,3- triméthylhexyle, 1,1,3,3-tétra-méthylpentyle, nonyle, décyle, undécyle, 1-méthyl-undécyle, dodécyle, 1,1,3,3,5,5-hexaméthylhexyle, tridécyle, tétradécyle, pentadécyle, hexadécyle, heptadécyle et octadécyle. Un groupe alkyle en Ci à C4 est en particulier un groupe méthyle, éthyle, isopropyle, n-butyle, 2butyle, 2-méthylpropyle ou tert-butyle. A l'intérieur des limites des définitions établies, R4, R5, R6, R8, R9, R11, Ri2, R13, R14, R15 en tant -que groupe alcényle comprennent les groupes allyle, isopropényle, 2-butényle, 3-butényle, isobutényle, n-penta-2,4-diényle, 3-méthyl-but-2- ényle. R4, R5 et R6 sont de la manière la plus préférée un atome d'hydrogène. R2 et R3 sont de la manière la plus préférée un groupe phényle ou OR9, en particulier phényle. Rg est de la manière la plus préférée un groupe alkyle en Ci à C4. Des exemples de composés hautement efficaces de formule I sont tels que cités ci-dessous ou dans les tableaux suivants : 2,4,6-tris (2-hydroxy-4-octyloxyphényl)-1,3,5triazine, 2-(2-hydroxy-4-octyloxyphényl)-4,6-bis(2,4diméthylphényl)-1,3,5-triazine, 2-(2,4-dihydroxyphényl)-4,6-bis(2,4-diméthylphényl)-1,3,5-triazine, 2,4-bis(2-hydroxy-4-propyloxyphényl)-6-(2,4-diméthylphényl)-1,3,5-triazine, 2-(2-hydroxy-4-octyloxy- phényl)-4,6-bis(4-méthylphényl)-1,3,5-triazine, 2-(2hydroxy-4-dodécyloxyphényl)-4,6-bis(2,4-diméthylphényl)-1,3,5-triazine, 2-(2-hydroxy-4-tridécyloxyphényl)-4,6-bis(2,4-diméthylphényl)-1,3,5-triazine, 2- [2-hydroxy-4-(2-hydroxy-3-butyloxypropoxy)phényl]-4,6bis(2,4-diméthyl)-1,3,5-triazine, 2-[2-hydroxy-4-(2hydroxy-3-octyloxypropyloxy)phényl]-4,6-bis(2,4di-méthyl)-1,3,5-triazine, 2-[4-(dodécyloxy/ tridécyloxy-2-hydroxypropoxy)-2-hydroxyphényl]-4,6- bis(2,4-diméthylphényl)-1,3,5-triazine, 2-[2-hydroxy- 4-(2-hydroxy-3-dodécyloxypropoxy)phényl]-4,6-bis(2,4diméthylphényl)-1,3,5-triazine, 2-(2-hydroxy-4- hexyloxy)phényl-4,6-diphényl-1,3,5-triazine, 2-(2hydroxy-4-méthoxyphényl)-4,6-diphényl-1,3,5-triazine, 2,4,6-tris[2-hydroxy-4-(3-butoxy-2-hydroxypropoxy)phényl]-1,3,5-triazine, 2-(2-hydroxyphényl)-4-(4- méthoxyphényl)-6-phényl-1,3,5-triazine, 2-(2-hydroxy- 4-[3-(2-éthylhexyl-1-oxy)-2-hydroxypropyloxy]phényl)- 4,6-bis(2,4-diméthylphényl)-1,3,5-triazine. Tableau 1 : Composés de formule Composé R7 a) CH2CH (C2H5) - (CH2) 3-CH3 b) CH(CH3)-(CH2)9-CH3 c) n-C6H13 d) n-C8H17 e) n-C12H25 Dans les définitions ci-dessus, n représente une chaîne alkyle linéaire. Tableau 2 : Composés de formule (k) Composé X f) - (CH2) 12- g) - (CH2)10- ou des composés correspondants dans lesquels X est un groupe alkylène en C13 à C24 ; (alkylène en Ci à C18)CO-O-D-O-CO-(alkylène en Cl à C18) ; CO-(alkylène en C13 à C24) -CO alkylène en C3 à C24 interrompu par l'oxygène, en particulier (alkylène en Ci à C3)-0- (alkylène en Ci à C3) . D'autres exemples de composés de formule I de haute efficacité sont les composés Certains composés de formule I sont connus, par exemple par WO 96/28431, US-5591850, EP-A-434608 ; d'autres, par exemple les composés ainsi que (b), (f), (g) et (h) sont de nouveaux composés. Ils sont préparés commodément par analogie avec des procédures décrites dans ces références, en particulier avec le procédé donné dans l'exemple 18 de WO 96/28431. Une application particulièrement utile de films polymères, en particulier de films polyoléfine de la présente invention est leur utilisation comme films de serres. Certains types de récolte sont dégradés par les composants UV du rayonnement solaire qu'il faut filtrer pour obtenir une qualité et une productivité élevées des récoltes. De plus, certains microorganismes tels que des champignons, par exemple Botrytis cinerea, Botryosporium, Cladosporium cucumerium, Endomyces geotrichium, Endomyces fibulinger, Sphaerotheca pannosa, Erysiphe polygoni, Gonatobotrys, Cylindrocapron, Fusarium, Thielaviopsis, Verticillium, et des virus, par exemple Cucumo-virus, Tombus-virus, etc. ainsi que certains insectes dangereux, par exemple les mouches blanches, les pucerons, les thrips ou les larves mineuses de feuilles, prolifèrent sous rayonnement UV spécifique préféré. Ces nuisibles peuvent être significativement réduits lorsque la lumière UV n'atteint pas ou dans une moindre mesure les plantes. [R. Reuveni et coll., Development of photoselective PE films for control of foliar pathogens in greenhouse-grown crops, Plasticulture No. 102, p. 7 (1994) ; Y. Antignus et coll., The use of UV absorbing plastic sheets to protect crops against insects and spread of virus diseases, CIPA Congress March 1997, pp. 23-33]. D'autre part, l'activité des abeilles, nécessitant une certaine bande de rayonnement UV, a besoin pour être conservée dans les serres pour assurer la fructification des plantes à fleurs, par exemple la tomate, le concombre, le potiron, le meulon, le citron, la rose, la fraise, la laitue, le raisin, le poivre, etc. Les absorbants présents d'UV hydroxyphényltriazine présentent une excellente compatibilité et persistance dans la polyoléfine, le polyester ou le polyamide. Le même temps, ces absorbants d'UV apportent un écran UV efficace et sélectif pour supprimer la prolifération microbienne dans un environnement protégé, en particulier une culture de plante, tout en maintenant l'irradiation UV nécessaire pour l'activité des abeilles, des bourdons. Par conséquent, la présente invention concerne également l'utilisation d'un film de polyoléfine transparent tel que décrit ci-dessus pour supprimer la prolifération microbienne dans une culture protégée. Des exemples de polyoléfines à utiliser pour la fabrication des articles de la présente invention comprennent les polymères suivants : 1. des polymères de monooléfines et dioléfines, par exemple du polypropylène, du polyisobutylène, du polybut-1-ène, du poly(4-méthylpent-1-ène), du polyisoprène ou du polybutadiène ainsi que des polymères de cyclooléfines, par exemple de cyclopentène ou de norbornène ; polyéthylène (qui peut éventuellement être réticulé), par exemple du polyéthylène de haute densité (HDPE), du polyéthylène de haute densité et de masse molaire élevée (HDPEHMW), du polyéthylène de haute densité et de masse molaire très élevée (HDPE-UHMW), du polyéthylène de moyenne densité (MDPE), du polyéthylène de basse densité (LDPE), du polyéthylène linéaire de basse densité (LLDPE), (VLDPE) et (ULDPE). Les polyoléfines, à savoir les polymères de monooléfines exemplifiés dans le paragraphe précédent, de préférence le polyéthylène et le polypropylène, peuvent être préparées par différents procédés, en particulier par les méthodes suivantes : a) par polymérisation radicalaire (habituellement sous une pression élevée et à haute température) ; b) par polymérisation catalytique à l'aide d'un catalyseur, le catalyseur contenant normalement un ou plusieurs métaux des groupes IVb, Vb, VIb ou VIII du tableau périodique. Ces métaux ont d'habitude un ou plusieurs ligands comme des oxydes, des halogénures, des alcoolates, des esters, des éthers, des amines, des groupes alkyle, alcényle et/ou aryle, qui peuvent avoir un type de coordination n ou #. Ces complexes métalliques peuvent être libres ou fixés sur un support, par exemple sur du chlorure de magnésium activé, du chlorure de titane(III), de l'oxyde d'aluminium ou de l'oxyde de silicium. Ces catalyseurs peuvent être solubles ou insolubles dans le milieu de polymérisation. Les catalyseurs peuvent être utilisés tels quels dans la polymérisation, ou on peut utiliser d'autres activateurs comme des composés d'alkylmétal, des hydrures métalliques, des halogénures d'alkyl- métaux, des oxydes d'alkylmétaux ou des alkyloxanes métalliques, les métaux étant des éléments des groupes la, IIa et/ou IIIa du tableau périodique. Les activateurs peuvent être modifiés commodément avec d'autres groupes ester, éther, amine ou éther de silyle. Ces systèmes de catalyseurs sont habituellement appelés 'catalyseurs Phillips, Standard Oil Indiana, Ziegler (-Natta), TNZ (DuPont), métallocènes ou catalyseurs à site unique (SSC). 2. des mélanges de polymères cités sous 1), par exemple des mélanges de polypropylène et de polyisobutylène, de polypropylène et de polyéthylène (par exemple P.P/HDPE, PP/LDPE) et des mélanges de différents types de polyéthylène (par exemple LDPE/HDPE). 3. des copolymères de monooléfines et dioléfines entre elles ou avec d'autres monomères vinyliques, par exemple des copolymères éthylène/propylène, du polyéthylène basse densité linéaire (LLDPE) et ses mélanges avec du polyéthylène basse densité (LDPE), des copolymères propylène/but-1-ène, des copolymères propylène/isobutylène, des copolymères éthylène/but-1- ène, des copolymères éthylène/hexène, des copolymères éthylène/méthylpentène, des copolymères éthylène/ heptène, des copolymères éthylène/octène, des copolymères propylène/butadiène, des copolymères isobutylène/isoprène, des copolymères éthylène/ acrylate d'alkyle, des copolymères éthylène/ méthacrylate d'alkyle, des copolymères éthylène/ acétate de vinyle et leurs copolymères avec du monoxyde de carbone, ou des copolymères éthylène/acide acrylique et leurs sels (ionomères), et des terpolymères d'éthylène avec du propylène et un diène tel-- que l'hexadiène, le dicyclopentadiène ou l'éthylidènenorbornène ; et des mélanges de tels copolymères entre eux et avec des polymères cités sous 1) ci-dessus, par exemple des mélanges de polypropylène avec des copolymères éthylène/propylène, de LDPE avec des copolymères éthylène/acétate de vinyle (EVA), de LDPE avec des copolymères éthylène/acide acrylique (EAA), de LLDPE avec EVA, de LLDPE avec EAA, et des copolymères polyalkylène/ monoxyde de carbone à structure alternée ou statistique et leurs mélanges avec d'autres polymères comme, par exemple, des polyamides. .-Des polyesters à utiliser pour la fabrication des articles de la présente invention sont principalement ceux obtenus à partir d'acides dicarboxyliques et de diols et/ou à partir d'acides hydroxycarboxyliques ou des lactones correspondantes, par exemple le polytéréphtalate d'éthylène, le polytéréphtalate de butylène, le polytéréphtalate de 1,4-diméthylolcyclohexane, le polynaphtalate d'alkylène (PAN) et les polyhydroxybenzoates, ainsi que les copolyéther esters séquencés obtenus à partir de polyéthers à terminaisons hydroxyle ; et également les polyesters modifiés avec des polycarbonates ou le MBS. On préfère le polytéréphtalate d'éthylène (PET). Les polyamides sont usuellement ceux obtenus à partir de diamines et d'acides dicarboxyliques et/ou d'acides aminocarboxyliques ou des lactames correspondants, par exemple le polyamide 4, le polyamide 6, le polyamide 6/6,6/10, 6/9,6/12, 4/6, 12/12, le polyamide 11, le polyamide 12, les polyamides aromatiques à partir de m-xylène diamine et d'acide adipique ; les polyamides préparés à partir d'hexaméthylènediamine et d'acide isophtalique et/ou téréphtalique avec et sans élastomère comme agent modifiant, par exemple le poly-2,4,4-triméthylhexaméthylènetéréphtalamide ou le poly-m-phénylèneisophtalamide ; et également les copolymères séquencés des polyamides susmentionnés avec des polyoléfines, des copolymères d'oléfines, des ionomères ou des élastomères liés chimiquement ou greffés ; ou avec des polyéthers, par exemple avec le polyéthylèneglycol, le polypropylèneglycol ou le polytétraméthylèneglycol ; ainsi que des polyamides ou copolyamides modifiés avec l'EPDM ou l'ABS ; et des polyamides condensés pendant le traitement (système polyamide RIM). Les plus préférés sont les polyoléfines telles que le polyéthylène, en particulier le LDPE ou LLDPE, ou le polypropylène. De préférence, la quantité d'absorbant d'UV hdroxyphényltriazine dans l'article polymère transparent de l'invention est comprise entre 0,005 et 0,15 %, de manière plus préférée entre 0,005 et 0,06 %, en particulier entre 0,01 et 0,06 % en poids du substrat de polymère. L'article transparent polyoléfine, polyester ou polyamide de l'invention est usuellement un film, une fibre, un ruban ou une bande étirée, en particulier un film agricole. Son épaisseur est de préférence située dans la gamme comprise entre 1 et 300 um, en particulier entre 1 et 200 pm. Les films, les rubans ou les bandes de l'invention ne sont usuellement pas orientés biaxialement. L'article transparent polyoléfine, polyester ou polyamide de l'invention contient souvent un ou plusieurs autres composants, par exemple choisis entre d'autres stabilisants contre l'effet de la lumière, stabilisants de transformation, charges, agents de clarification, agents modifiants, absorbants d'acide, pigments, agents ignifugeants ou autres additifs connus dans la technique. Ces composants ne bloquent pas usuellement de manière efficace la transmission de la lumière à travers les articles du présent polymère, qui est usuellement supérieure à 20 %, souvent supérieure à 50 % et de préférence supérieure à 80 % de la lumière blanche incidente. Pour une transparence suffisante, les présents articles ne contiennent de préférence pas de composants cristallins en une quantité qui nuirait de manière significative à cette propriété ; de préférence, ils ne contiennent pas de pigments et ne contiennent pas ou seulement de petites quantités, par exemple de 0 à 5 % en poids du polymère, de charges ou de composants inorganiques cristallins ayant un effet opacifiant inférieur à des pigments (par exemple hydrotalcites). Des exemples de composants additionnels qui peuvent être contenus dans les articles polymères de l'invention comprennent les suivants : 1. Antioxydants 1. 1. des monophénols alkylés, par exemple le 2,6-ditert-butyl-4-méthylphénol, le 2-tert-butyl-4,6diméthylphénol, le 2,6-di-tert-butyl-4-éthylphénol, le 2,6-di-tert-butyl-4-n-butylphénol, le 2,6-di-tertbutyl-4-isobutylphénol, le 2,6-dicyclopentyl-4-méthylphénol, le 2-(a-méthylcyclohexyl)-4,6-diméthylphénol, le 2,6-dioctadécyl-4-méthylphénol, le 2,4,6-tricyclohexylphénol, le 2,6-di-tert-butyl-4-méthoxyméthylphénol, des nonylphénols linéaires ou ramifiés dans les chaînes latérales comme, par exemple, le 2,6dinonyl-4-méthylphénol, le 2,4-diméthyl-6-(1'-méthylundéc-l'-yl)phénol, le 2,4-diméthyl-6-(l'-méthyl- heptadéc-l'-yl)phénol, le 2,4-diméthyl-6-(1'-méthyl- tridéc-l'-yl)phénol et leurs mélanges. 1. 2. des alkylthiométhylphénols, par exemple le 2,4- dioctylthiométhyl-6-tert-butylphénol, le 2,4-dioctylthiométhyl-6-méthylphénol, le 2,4-dioctylthiométhyl-6- éthylphénol, le 2,6-didodécylthiométhyl-4-nonylphénol. 1. 3. des hydroquinones et des hydroquinones alkylées, par exemple le 2,6-di-tert-butyl-4-méthoxyphénol, la 2,5-di-tert-butylhydroquinone, la 2,5-di-tert-amylhydroquinone, le 2,6-diphényl-4-octadécyloxyphénol, la 2,6-di-tert-butylhydroquinone, le 2,5-di-tert-butyl-4hydroxyanisole, le 3,5-di-tert-butyl-4-hydroxyanisole, le stéarate de 3,5-di-tert-butyl-4-hydroxyphényle, l'adipate de bis(3,5-di-tert-butyl-4hydroxyphényle). 1.4.. des tocophérols, par exemple l'a-tocophérol, le P-tocophérol, le y-tocophérol, le 8-tocophérol et leurs mélanges (vitamine E). 1. 5. des thiodiphényléthers hydroxyles, par exemple le 2,2'-thiobis(6-tert-butyl-4-méthylphénol), le 2,2'thiobis(4-octylphénol), le 4,4'-thiobis(6-tert-butyl- 3-méthylphénol), le 4,4'-thiobis(6-tert-butyl-2- méthylphénol), le 4,4'-thiobis(3,6-di-sec-amylphénol), le disulfure de 4,4'-bis(2,6-diméthyl-4-hydroxyphényle). 1. 6. des alkylidènebisphénols, par exemple le 2,2'méthylènebis(6-tert-butyl-4-méthylphénol), le 2,2'méthylènebis(6-tert-butyl-4-éthylphénol), le 2,2'méthylène-bis[4-méthyl-6-(a-méthylcyclohexyl)phénol], le 2,2'-méthylènebis(4-méthyl-6-cyclohexylphénol), le 2,2'-méthylènebis(6-nonyl-4-méthylphénol), le 2,2'méthylènebis(4,6-di-tert-butylphénol), le 2,2'- éthylidènebis(4,6-di-tert-butylphénol), le 2,2'- éthylidènebis(6-tert-butyl-4-isobutylphénol), le 2,2'- méthylène-bis[6-(a-méthylbenzyl)-4-nonylphénol], le 2,2'-méthylènebis[6-(a,a-diméthylbenzyl)-4-nonylphénol], le 4,4'-méthylènebis(2,6-di-tert-butylphénol), le 4,4'-méthylènebis(6-tert-butyl-2-méthylphénol), le 1,1-bis(5-tert-butyl-4-hydroxy-2-méthylphényl)butane, le 2,6-bis(3-tert-butyl-5-méthyl-2hydroxybenzyl)-4-méthylphénol, le 1,1,3-tris(5-tertbutyl-4-hydroxy-2-méthylphényl)butane, le 1,1-bis(5tert-butyl-4-hydroxy-2-méthylphényl)-3-n-dodécylmercaptobutane, le bis[3,3-bis(3'-tert-butyl-4'hydroxyphényl)butyrate] d'éthylèneglycol, le bis(3tert-butyl-4-hydroxy-5-méthylphényl)dicyclopentadiène, le téréphtalate de bis[2-(3'-tert-butyl-2'-hydroxy-5'méthylbenzyl)-6-tert-butyl-4-méthylphényle], le 1,1bis(3,5-diméthyl-2-hydroxyphényl)butane, le 2,2bis(3,5-di-tert-butyl-4-hydroxyphényl)propane, le 2,2bis(5-tert-butyl-4-hydroxy-2-méthylphényl)-4-ndodécylmercaptobutane, le 1,1,5,5-tétra(5-tert-butyl- 4-hydroxy-2-méthylphényl)pentane. 1. 7. des composés 0-, N- et S-benzylés, par exemple l'oxyde de 3,5,3',5'-tétra-tert-butyl-4,4'-dihydroxy- dibenzyle, le 4-hydroxy-3,5-diméthylbenzylmercaptoacétate d'octadécyle, le 4-hydroxy-3,5-di-tertbutylbenzylmercaptoacétate de tridécyle, la tris(3,5- di-tert-butyl-4-hydroxybenzyl)amine, le dithiotéréphtalate de bis(4-tert-butyl-3-hydroxy-2,6diméthylbenzyle), le sulfure de bis(3,5-di-tert-butyl- 4-hydroxybenzyle), le 3,5-di-tert-butyl-4-hydroxybenzylmercaptoacétate d'isooctyle. 1. 8. des malonates hydroxybenzylés, par exemple le 2,2-bis(3,5-di-tert-butyl-2-hydroxybenzyl)malonate de dioctadécyle, le 2-(3-tert-butyl-4-hydroxy-5-méthylbenzyl)malonate de dioctadécyle, le 2,2-bis(3,5-ditert-butyl-4-hydroxybenzyl) malonate de didodécylmercaptoéthyle, le 2,2-bis(3,5-di-tert-butyl-4hydroxybenzyl)malonate de bis[4-(1,1,3,3-tétraméthylbutyl) phényle]. 1. 9. des composés aromatiques hydroxybenzylés, par exemple le 1,3,5-tris(3,5-di-tert-butyl-4-hydroxybenzyl)-2,4,6-triméthylbenzène, le 1,4-bis(3,5-ditert-butyl-4-hydroxybenzyl)-2,3,5,6-tétraméthylbenzène, le 2,4,6-tris(3,5-di-tert-butyl-4-hydroxybenzyl)phénol. 1.10. des composés triaziniques, par exemple la 2,4bis(octylmercapto)-6-(3,5-di-tert-butyl-4-hydroxyanilino)-1,3,5-triazine, la 2-octylmercapto-4,6-bis- (3,5-di-tert-butyl-4-hydroxyanilino)-1,3,5-triazine, la 2-octylmercapto-4,6-bis(3,5-di-tert-butyl-4hydroxyphénoxy)-1,3,5-triazine, la 2,4,6-tris(3,5-ditert-butyl-4-hydroxyphénoxy)-1,2,3-triazine, le 1,3,5tris(3,5-di-tert-butyl-4-hydroxy-benzyl)isocyanurate, le 1,3,5-tris(4-tert-butyl-3-hydroxy-2,6-diméthyl- benzyl)isocyanurate, la 2,4,6-tris(3,5-di-tert-butyl- 4-hydroxyphényléthyl)-1,3,5-triazine, la 1,3,5-tris- (3,5-di-tert-butyl-4-hydroxy-phénylpropionyl)hexahydro-1,3,5-triazine, le 1,3,5-tris(3,5-dicyclohexyl-4-hydroxybenzyl)isocyanurate. 1.11. des benzylphosphonates, par exemple le 2,5-ditert-butyl-4-hydroxybenzylphosphonate de diméthyle, le 3,5-di-tert-butyl-4-hydroxybenzylphosphonate de diéthyle, le 3,5-di-tert-butyl-4-hydroxybenzylphosphonate de dioctadécyle, le 5-tert-butyl-4hydroxy-3-méthylbenzylphosphonate de dioctadécyle, le sel- de calcium de l'ester monoéthylique de l'acide 3,5-di-tert-butyl-4-hydroxybenzylphosphonique. 1. 12. des acylaminophénols, par exemple le 4hydroxyanilide de l'acide laurique, le 4hydroxyanilide de l'acide stéarique, le N-(3,5-ditert-butyl-4-hydroxyphényl)carbamate d'octyle. 1. 13. des esters de l'acide -(3,5-di-tert-butyl-4- hydroxyphényl)propionique avec des mono- ou des polyalcools, par exemple avec le méthanol, l'éthanol, le n-octanol, l'isooctanol, l'octadécanol, le 1,6hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N'-bis(hydroxyéthyl)oxamide, le 3thiaundécanol, le 3-thiapentadécanol, le triméthylhexanediol, le triméthylolpropane, le 4-hydroxyméthyl- 1-phospha-2,6,7-trioxabicyclo[2.2.2]octane. 1. 14. des esters de l'acide -(5-tert-butyl-4- hydroxy-3-méthylphényl)propionique avec des mono- ou des polyalcools, par exemple avec le méthanol, l'éthanol, le n-octanol, l'isooctanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris- (hydroxyéthyl)isocyanurate, le N,N'-bis(hydroxyéthyl)oxamide, le 3-thiaundécanol, le 3-thiapentadécanol, le triméthylhexanediol, le triméthylolpropane, le 4hydroxyméthyl-1-phospha-2,6,7-trioxabicyclo[2.2.2]octane, le 3,9-bis[2-{3-(3-tert-butyl-4-hydroxy-5- méthylphényl)-propionyloxy}-l,l-diméthyléthyl]- 2,4,8,10-tétraoxaspiro[5.5]undécane. 1. 15. des esters de l'acide ss-(3,5-dicyclohexyl-4hydroxyphényl)propionique avec des mono- ou des polyalcools, par exemple avec le méthanol, l'éthanol, l'octanol, l'octadécanol, le 1,6-hexanediol, le 1,9nonanediol, l'éthylèneglycol, le 1,2-propanediol, le néopentylglycol, le thiodiéthylèneglycol, le diéthylèneglycol, le triéthylèneglycol, le pentaérythritol, le tris (hydroxyéthyl) isocyanurate, le N,N'-bis(hydroxyéthyl)oxamide, le 3-thiaundécanol, le 3-thiapentadécanol, le triméthylhexanediol, le triméthylolpropane, le 4-hydroxyméthyl-l-phospha- 2,6,7-trioxabicyclo[2.2.2]octane. 1. 16. des esters de l'acide 3,5-di-tert-butyl-4hydroxyphénylacétique avec des mono- ou des polyalcools, par exemple avec le méthanol, l'éthanol, l'octanol, l'octadécanol, le 1,6-hexanediol, le 1,9nonanediol, l'éthylèneglycol, le 1,2-propanediol, le néopentylglycol, le thiodiéthylèneglycol, le diéthylèneglycol, le triéthylèneglycol, le pentaérythritol, le tris (hydroxyéthyl) isocyanurate, le N,N'-bis(hydroxyéthyl)oxamide, le 3-thiaundécanol, le 3-thiapentadécanol, le triméthylhexanediol, le triméthylolpropane, le 4-hydroxyméthyl-l-phospha- 2,6,7-trioxabicyclo[2.2.2]octane. 1. 17. des amides de l'acide -(3,5-di-tert-butyl-4- hydroxyphényl)propionique, par exemple la N,N'bis(3,5-di-tert-butyl-4-hydroxyphénylpropionyl)hexaméthylènediamine, la N,N'-bis(3,5-di-tert-butyl-4hydroxyphénylpropionyl)triméthylènediamine, la N,N'bis(3,5-di-tert-butyl-4-hydroxyphénylpropionyl)hydrazine, le N,N'-bis([2-(3-[3,5-di-tert-butyl-4hydroxyphényl]propionyloxy)éthyl]oxamide (NaugardXL- 1, fourni par Uniroyal). 1. 18. l'acide ascorbique (vitamine C). 1.-19. des antioxydants aminés, par exemple la N,N'diisopropyl-p-phénylènediamine, la N,N'-di-sec-butyl- p-phénylènediamine, la N,N'-bis(1,4-diméthylpentyl)-pphénylènediamine, la N,N'-bis(1-éthyl-3-méthylpentyl)- p-phénylènediamine, la N,N'-bis(l-méthylheptyl)-p- phénylènediamine, la N,N'-dicyclohexyl-p-phénylènediamine, la N,N'-diphényl-p-phénylènediamine, la N,N'di(napht-2-yl)-p-phénylènediamine, la N-isopropyl-N'phényl-p-phénylènediamine, la N-(1,3-diméthylbutyl)N'-phényl-p-phénylènediamine, la N-(l-méthylheptyl)N'-phényl-p-phénylènediamine, la N-cyclohexyl-N'phényl-p-phénylènediamine, la 4-(p-toluènesulforiamido)diphénylamine, la N,N'-diméthyl-N,N'-disec-butyl-p-phénylènediamine, la diphénylamine, la Nallyldiphénylamine, la 4-isopropoxydiphénylamine, la N-phényl-1-naphtylamine, la N-(4-tert-octylphényl)-1naphtylamine, la N-phényl-2-naphtylamine, une diphénylamine octylée, par exemple la p,p'-di-tertoctyldiphénylamine, le 4-n-butylaminophénol, le 4butyrylaminophénol, le 4-nonanoylaminophénol, le 4dodécanoylaminophénol, le 4-octadécanoylaminophénol, la bis(4-méthoxyphényl)-amine, le 2,6-di-tert-butyl-4diméthylaminométhylphénol, le 2,4'-diaminodiphénylméthane, le 4,4-diaminodiphénylméthane, le N,N,N',N'tétraméthyl-4,4'-diaminodiphénylméthane, le 1,2bis[(2-méthylphényl)amino]éthane, le 1,2-bis(phénylamino)propane, l'(o-tolyl)biguanide, la bis [4-(1',3'- diméthylbutyl)phényl]amine, une N-phényl-1-naphtylamine octylée, un mélange de tert-butyl/tertoctyldiphénylamines mono- et dialkylées, un mélange de nonyldiphénylamines mono- et dialkylées, un mélange de dodécyldiphénylamines mono- et dialkylées, un mélange d'isopropyl/isohexyldiphénylamines mono- et dialkylées, un mélange de tert-butyldiphénylamines mono- et dialkylées, la 2,3-dihydro-3,3-diméthyl-4H- 1,4-benzothiazine, la phénothiazine, un mélange de tert-butyl/tert-octylphénothiazines mono- et dialkylées, un mélange de tert-octylphénothiazines mono- et dialkylées, la N-allylphénothiazine, le N,N,N'-,N'-tétraphényl-l,4-diaminobut-2-ène, la N,Nbis(2,2,6,6-tétraméthylpipéridine-4-yl)hexaméthylènediamine, le sébacate de bis(2,2,6,6-tétraméthylpipéridine-4-yle), la 2,2,6,6-tétraméthylpipéridine-4one, le 2,2,6,6-tétraméthylpipéridine-4-ol. 2. Des absorbants d'UV et des agents photo- stabilisants 2. 1. des 2-(2'-hydroxyphényl)benzotriazoles, par exemple le 2-(2'-hydroxy-5'-méthylphényl)benzotriazole, le 2-(3',5'-di-tert-butyl-2'-hydroxyphényl)- benzotriazole, le 2-(5'-tert-butyl-2'-hydroxyphényl)benzot-riazole, le 2-(2'-hydroxy-5'-(1,1,3,3tétraméthylbutyl)phényl)benzotriazole, le 2-(3',5'-di- tert-butyl-2'-hydroxyphényl)-5-chlorobenzotriazole, le 2-(3'-tert-butyl-2'-hydroxy-5'-méthylphényl)-5chlorobenzotriazole, le 2-(3'-sec-butyl-5'-tert-butyl- 2'-hydroxyphényl)benzotriazole, le 2-(2'-hydroxy-4'octyloxyphényl)benzotriazole, le 2-(3',5'-di-tertamyl-2'-hydroxyphényl)benzotriazole, le 2-(3',5'-bis- (a,a-diméthylbenzyl)-2'-hydroxyphényl)benzotriazole, le 2-(3'-tert-butyl-2'-hydroxy-5'-(2-octyloxycarbonyl- éthyl)phényl)-5-chlorobenzotriazole, le 2-(3'-tertbutyl-5'-[2-(2-éthylhexyloxy)carbonyléthyl]-2'hydroxyphényl)-5-chlorobenzotriazole, le 2-(3'-tertbutyl-2'-hydroxy-5'-(2-méthoxycarbonyléthyl)phényl)-5chlorobenzotriazole, le 2-(3'-tert-butyl-2'-hydroxy-5'- (2-méthoxycarbonyléthyl)phényl)benzotriazole, le 2-(3'tert-butyl-2'-hydroxy-5'-(2-octyloxycarbonyléthyl)phényl)benzotriazole, le 2-(3'-tert-butyl-5'-[2-(2- éthylhexyloxy)carbonyléthyl]-2'-hydroxyphényl)benzotriazole, le 2-(3'-dodécyl-2'-hydroxy-5'-méthyl- phényl)benzotriazole, le 2-(3'-tert-butyl-2'-hydroxy- 5'--(2-isooctyloxycarbonyléthyl)phényl)benzotriazole, le 2,2'-méthylènebis[4-(1,1,3,3-tétraméthylbutyl)-6- (benzotriazole-2-yl)phénol] ; le produit de trans- estérification du 2-[3'-tert-butyl-5'-(2-méthoxy- carbonyléthyl)-2'-hydroxyphényl]benzotriazole avec le polyéthylèneglycol 300 ; [R-CH2CH2-COO (CH2)3]2- avec R = 3'-tert-butyl-4'-hydroxy-5'-(2H-benzotriazole-2-yl)- phényle, le 2-[2'-hydroxy-3'-(a,a-diméthylbenzyl)-5'- (1,1,3,3-tétraméthylbutyl) phényl]benzotriazole ; le 2- [2'-hydroxy-3'-(l,l,3,3-tétraméthylbutyl)-5'-(a,a- diméthylbenzyl)phényl]benzotriazole. 2. 2. des 2-hydroxybenzophénones, par exemple les dérivés 4-hydroxy, 4-méthoxy, 4-octyloxy, 4-décyloxy, 4-dodécyloxy, 4-benzyloxy, 4,2',4'-trihydroxy et 2'- hydroxy-4,4'-diméthoxy. 2. 3. des esters d'acides benzoïques éventuellement substitués, par exemple le salicylate de 4-tert- butylphényle, le salicylate de phényle, le salicylate d'octylphényle, le dibenzoylrésorcinol, le bis(4-tert- butylbenzoyl)résorcinol, le benzoylrésorcinol, le 3,5- di-tert-butyl-4-hydroxybenzoate de 2,4-di-tert-butyl- phényle, le 3,5-di-tert-butyl-4-hydroxybenzoate d'hexadécyle, le 3,5-di-tert-butyl-4-hydroxybenzoate d'octadécyle, le 3,5-di-tert-butyl-4-hydroxybenzoate de 2-méthyl-4,6-di-tert-butylphényle. 2. 4. des acrylates, par exemple l'[alpha]-cyano-ss,ss- diphénylacrylate d'éthyle ou 1'[alpha]-cyano-ss,ss-diphényl- acrylate d'isooctyle, l'a-carbométhoxycinnamate de méthyle, l'a-cyano--méthyl-p-méthoxycinnamate de méthyle ou l'a-cyano-p-méthyl-p-méthoxycinnamate de butyle, l'a-carbométhoxy-p-méthoxycinnamate de méthyle et la N- (ss-carbométhoxy-ss-cyanovinyl) -2-méthyl- indoline. 2. 5. des composés du nickel, par exemple des complexes du nickel avec le 2,2'-thiobis[4-(1,1,3,3- tétraméthylbutyl)phénol], comme le complexe 1 :1 le complexe 1 :2, éventuellement des ligands supplémentaires comme la n-butylamine, la triéthanol- amine ou la N-cyclohexyldiéthanolamine, le dithiocarbamate de dibutylnickel, les sels de nickel d'esters monoalkyliques, comme les esters de méthyle ou d'éthyle, de l'acide 4-hydroxy-3,5-di-tert-butylbenzylphosphonique, les complexes du nickel avec des cétoximes comme la 2-hydroxy-4-méthylphényl-undécylcétoxime, les complexes du nickel avec le 1-phényl-4-lauroyl-5- hydroxypyrazole, éventuellement avec d'autres ligands. 2. 6. des amines à empêchement stéricrue, par exemple le bis(2,2,6,6-tétraméthyl-4-pipéridyl)sébacate, le bis (2,2,6,6-tétraméthyl-4-pipéridyl)succinate, le bis(1,2,2,6,6-pentaméthyl-4-pipéridyl)sébacate, le bis(l-octyloxy-2,2,6,6-tétraméthyl-4-pipéridyl)- sébacate, le bis(1,2,2,6,6-pentaméthyl-4-pipéridyl) nbutyl-3,5-di-tert-butyl-4-hydroxybenzylmalonate, le produit de condensation de 1-(2-hydroxyéthyl)- 2,2,6,6-tétraméthyl-4-hydroxypipéridine et d'acide succinique, les produits de condensation linéaires ou cycliques de N,N'-bis(2,2,6,6-tétraméthyl-4- pipéridyl) hexa-méthylènediamine et de 4-tert-octylamino- 2,6-dichloro-1,3,5-triazine, le tris(2,2,6,6tétraméthyl-4-pipéridyl)nitrilo-triacétate, le tétrakis(2,2,6,6-tétraméthyl-4-pipéridyl)-1,2,3,4- butanetétra-carboxylate, le 1,1'-(1,2-éthanediyl)- bis(3,3,5,5-tétraméthylpipérazinone), la 4-benzoyl- 2,2,6,6-tétraméthylpipéridine, la 4-stéaryloxy-2,2,6,6tétraméthylpipéridine, le bis (1,2,2,6,6-pentaméthylpipéridyl)-2-n-butyl-2-(2-hydroxy-3,5-di-tert-butylbenzyl) malonate, la 3-n-octyl-7,7,9,9-tétraméthyl-l,3,8- triazaspiro[4.5]-décane-2,4-dione, le bis(l-octyloxy- 2,2,6,6-tétraméthylpipéridyl)sébacate, le bis(loctyloxy-2,2,6,6-tétraméthylpipéridyl)succinate, les produits de condensation linéaires ou cycliques de N,N'bis(2,2,6,6-tétraméthyl-4-pipéridyl)hexaméthylène- diamine et de 4-morpholino-2,6-dichloro-l,3,5- triazine, le produit de condensation de 2-chloro-4,6bis(4-n-butylamino-2,2,6,6-tétraméthyl-pipéridyl)- 1,3,5-triazine et de 1,2-bis(3-aminopropylamino) éthane, le produit de condensation de 2-chloro- 4,6-di-(4-n-butylamino-1,2,2,6,6-pentaméthyl- pipéridyl)-1,3,5-triazine et de 1,2-bis(3-aminopropylamino)éthane, la 8-acétyl-3-dodécyl-7,7,9,9- tétraméthyl-1,3,8-triazaspiro[4.5]décane-2,4-dione, la 3-dodécyl-l-(2,2,6,6-tétraméthyl-4-pipéridyl)- pyrrolidine-2,5-dione, la 3-dodécyl-l-(1,2,2,6,6- pentaméthyl-4-pipéridyl)pyrrolidine-2,5-dione, un mélange de 4-hexadécyloxy- et 4-stéaryloxy-2,2,6,6tétraméthylpipéridine, un produit de condensation de N,N'-bis(2,2,6,6-tétraméthyl-4-pipéridyl)hexaméthylènediamine et de 4-cyclohexylamino-2,6-dichloro- 1,3,5-triazine, un condensat de 1,2-bis(3-aminopropylamino)éthane et de 2,4,6-trichloro-1,3,5triazine ainsi que la 4-butylamino-2,2,6,6tétraméthylpipéridine (CAS Reg. n [136504-96-6] ) ; un produit de condensation de 1,6-hexanediamine et de 2,4,6-trichloro-1,3,5-triazine ainsi que de N,Ndibutylamine et de 4-butylamino-2,2,6,6-tétraméthylpipéridine (CAS Reg. n [19226864-7]) ; le N- (2, 2, 6, 6- tétraméthyl-4-pipéridyl)-n-dodécylsuccinimide, le N- (1,2,2,6,6-pentaméthyl-4-pipéridyl)-n-dodécylsuccinimide, le 2-undécyl-7,7,9,9-tétraméthyl-1-oxa- 3,8-diaza-4-oxo-spiro[4,5]décane, un produit de réaction de 7,7,9,9-tétraméthyl-2-cycloundécyl-1-oxa- 3,8-diaza-4-oxospiro[4,5]décane et d'épichlorhydrine, le 1,1-bis(1,2,2,6,6-pentaméthyl-4-pipéridyloxy- carbonyl)-2-(4-méthoxyphényl)éthène, la N,N'-bisformyl-N,N'-bis(2,2,6,6-tétraméthyl-4-pipéridyl)hexaméthylènediamine, un diester de l'acide 4méthoxyméthylène malonique avec la 1,2,2,6,6pentaméthyl-4-hydroxypipéridine, le poly[méthylpropyl- 3-oxy-4-(2,2,6,6-tétraméthyl-4-pipéridyl)]siloxane, un produit de réaction du copolymère anhydride d'acide maléique et d'a-oléfine avec la 2,2,6,6-tétraméthyl-4aminopipéridine ou la 1,2,2,6,6-pentaméthyl-4-aminopipéridine. 2.7. des oxamides, par exemple le 4,4'dioctyloxyoxanilide, le 2,2'-diéthoxyoxanilide, le 2,2'-dioctyloxy-5,5'-di-tert-butyloxanilide, le 2,2'didodécyloxy-5,5'-di-tert-butyloxanilide, le 2-éthoxy- 2'-éthyloxanilide, le N,N'-bis(3-diméthylaminopropyl)oxamide, le 2-éthoxy-5-tert-butyl-2'-éthyloxanilide et son mélange avec le 2-éthoxy-2'-éthyl-5,4'-di-tertbutyloxanilide, des mélanges d'oxanilides disubstitués par méthoxy en o et p, et des mélanges d'oxanilides disubstitués par éthoxy en o et p. 3. Des désactivateurs de métaux, par exemple le N,N'-diphényloxamide, la N-salicylal-N'-salicyloylhydrazine, la N,N'-bis(salicyloyl)hydrazine, la N,N'bis(3,5-di-tert-butyl-4-hydroxyphénylpropionyl)hydrazine, le 3-salicyloylamino-1,2,4-triazole, le bis(benzylidène)dihydrazide de l'acide oxalique, l'oxanilide, le dihydrazide de l'acide isophtalique, le bis(phénylhydrazide) de l'acide sébacique, le N,N'diacétyldihydrazide de l'acide adipique, le N,N'-bis- salicyloyldihydrazide de l'acide oxalique, le N,N'bis-salicyloyldihydrazide de l'acide thiopropionique. 4. Des phosphites et des phosphonites, par exemple le phosphite de triphényle, les phosphites de diphényle et d'alkyle, les phosphites de phényle et de dialkyle, le phosphite de tris(nonylphényle), le phosphite de trilauryle, le phosphite de trioctadécyle, le diphosphite de distéarylpentaérythritol, le phosphite de tris(2,4-di-tert-butylphényle), le diphosphite de diisodécylpentaérythritol, le diphosphite de bis(2,4- di-tert-butylphényl)pentaérythritol, le diphosphite de bis(2,4-dicumylphényl)pentaérythritol, le diphosphite de bis(2,6-di-tert-butyl-4-méthylphényl)penta- érythritol, le diphosphite de diisodécyloxypentaérythritol, le diphosphite de bis(2,4-di-tertbutyl-6-méthylphényl)pentaérythritol, le diphosphite de bis (2,4,6-tri-tert-butylphényl) pentaérythritol, le triphosphite de tristéarylsorbitol, le 4,4'biphénylènediphosphonite de tétrakis(2,4-di-tertbutylphényle), la 6-isooctyloxy-2,4,8,10-tétra-tert- butyl-12H-dibenzo[d,g]-l,3,2-dioxaphosphocine, le phosphite de bis(2,4-di-tert-butyl-6-méthylphényle et de méthyle, le phosphite de bis(2,4-di-tert-butyl-6- méthylphényle et d'éthyle, la 6-fluoro-2,4,8,10-tétra- tert-butyl-12-méthyldibenzo[d,g]-1,3,2-dioxa- phosphocine, le 2,2',2"-nitrilo[triéthyltris- (3,3',5,5'-tétra-tert-butyl-1,1'-biphényl-2,2'diyl)phosphite], le phosphite de 2-éthylhexyle et (3,3',5,5'- tétra-tert-butyl-1,1'-biphényl-2,2'diyle), le 5-butyl-5-éthyl-2-(2,4,6-tri-tert-butylphénoxy)-1,3,2-dioxaphosphirane. Les phosphites ci-dessous sont particulièrement préférés : le phosphite de tris(2,4-di-tert-butylphényle) (Irgafos# 168, Ciba-Geigy), le phosphite de tris(nonylphényle), 5. Des hydroxylamines, par exemple la N,Ndibenzylhydroxylamine, la N, N-diéthylhydroxylamine, la N, N-dioctylhydroxylamine, la N,N-dilaurylhydroxyl- amihe',' la N,N-ditétradécylhydroxylamine, la N, Ndihexadécylhydroxylamine, la N,N-dioctadécylhydroxylamine, la N-hexadécyl-N-octadécylhydroxylamine, la Nheptadécyl-N-octadécylhydroxylamine, une N,Ndialkylhydroxylamine d'amine de suif hydrogénée. 6. Des nitrones, par exemple la N-benzyl-aphénylnitrone, la N-éthyl-a-méthylnitrone, la N-octyla-heptylnitrone, la N-lauryl-a-undécylnitrone, la Ntétradécyl-a-tridécylnitrone, la N-hexadécyl-apentadécylnitrone, la N-octadécyl-a-heptadécylnitrone, la N-hexadécyl-a-heptadécylnitrone, la N-octadécyl-apentadécylnitrone, la N-heptadécyl-a-heptadécylnitrone, la N-octadécyl-a-hexadécylnitrone, une nitrone dérivée d'une N,N-dialkylhydroxylamine dérivée d'amine de suif hydrogénée. 7. Des composés thio synergiques, par exemple le thiodipropionate de dilauryle ou le thiodipropionate de .distéaryle. 8. Des composés qui détruisent les peroxydes, par exemple des esters de l'acide p-thiodipropionique, par exemple les esters laurylique, stéarylique, myristylique ou tridécylique, le mercaptobenzimidazole, le sel de zinc du 2-mercapto- benzimidazole, le dithiocarbamate de dibutylzinc, le disulfure de dioctadécyle, le tétrakis (ss-dodécylmercapto)propionate de pentaérythritol. 9. Des stabilisants de polyamides, par exemple des sels 'de cuivre en combinaison avec des iodures et/ou des composés du phosphore et des sels du manganèse divalent. 10. Des costabilisants basiques, par exemple la mélamine, la polyvinylpyrrolidone, le dicyandiamide, le cyanurate de triallyle, des dérivés de l'urée, des dérivés de l'hydrazine, des amines, des polyamides, des polyuréthanes, des sels de métaux alcalins et des sels de métaux alcalino-terreux d'acides gras supérieurs, par exemple le stéarate de calcium, le stéarate de zinc, le béhénate de magnésium, le stéarate de magnésium, le ricinoléate de sodium et le palmitate de potassium, le pyrocatécholate d'antimoine ou le pyrocatécholate de zinc. 11. Des agents de nucléation, par exemple des substances inorganiques comme le talc, des oxydes métalliques comme le dioxyde de titane ou l'oxyde de magnésium, des phosphates, des carbonates ou des sulfates, de préférence de métaux alcalino-terreux ; des composés organiques comme des acides mono- ou polycarboxyliques et leurs sels, par exemple l'acide 4-tert-butylbenzoïque, l'acide adipique, l'acide diphénylacétique, le succinate de sodium ou le benzoate de sodium ; des composés polymères, par exemple des copolymères ioniques ("ionomères"). On préfère spécialement le 1,3:2,4-bis (3',4'-diméthylbenzylidène)sorbitol, le 1,3:2,4-di(para-méthyldibenzylidène) sorbitol, et le 1,3:2,4-di(benzylidène)sorbitol. 12. Des charges et des agents renforçants, par exemple du carbonate de calcium, des silicates, des fibres de verre, des perles de verre, de l'amiante, du talc, du kaolin, du mica, du sulfate de baryum, des oxydes et hydroxydes métalliques, du noir de carbone, du graphite, de la sciure de bois et des poudres ou fibres d'autres produits naturels, des fibres synthétiques. 13. D'autres additifs, par exemple des plastifiants, des lubrifiants, des émulsionnants, des pigments, des additifs de fluidité, des catalyseurs, des agents nivelants, des azurants optiques, des agents ignifuges, des agents antistatiques, des agents soufflants. 14. Des benzofuranones et des indolinones, par exemple celles qui sont décrites dans les documents de brevet US-A-4 325 863, US-A-4 338 244, US-A-5 175 312, US-A-5 216 052, US-A-5 252 643, DE-A-4 316 611, DE-A- 4 316 622, DE-A-4 316 876, EP-A-0 589 839 ou EP-A- 0 591 102, ou la 3-[4-(2-acétoxyéthoxy)phényl]-5,7-ditert-butylbenzofuran-2-one, la 5,7-di-tert-butyl-3-[4- (2-stéaroyloxyéthoxy)phényl]benzofuran-2-one, la 3,3'- bis[5,7-di-tert-butyl-3-(4-[2-hydroxyéthoxy]phényl)- benzofuran-2-one], la 5,7-di-tert-butyl-3-(4-éthoxyphényl)benzofuran-2-one, la 3-(4-acétoxy-3,5-diméthylphényl)-5,7-di-tert-butylbenzofuran-2-one, la 3-(3,5diméthyl-4-pivaloyloxyphényl)-5,7-di-tert-butylbenzofuran-2-one, la 3-(3,4-diméthylphényl)-5,7-ditert-butylbenzofuran-2-one, la 3-(2,3-diméthylphényl)- 5,7-di-tert-butylbenzofuran-2-one. Lorsque cela est approprié, les additifs conventionnels sont judicieusement employés en quantités jusqu'à 10 % en poids, par exemple entre 0,1 et 10 % en poids, en particulier entre 0,2 et 5 % en poids, sur la base du matériau à stabiliser. On peut ajouter des agents absorbant les acides, en particulier pour améliorer la durée de vie de matériaux agricoles qui viennent en contact avec des pesticides, par exemple des films de serre. Les composants actifs comme absorbants d'acide comprennent les oxydes et/ou hydroxydes métalliques, par exemple les oxydes ou hydroxydes de zinc, magnésium, aluminium, calcium, les mélanges de sels de ceux-ci, ainsi que les hydrocalcites ou les zéolites tels que décrits, par exemple, dans GB-A-2300192, de page 2, ligne 2, jusqu'à page 4, ligne 22. Les articles à double paroi de l'invention, en particulier les films agricoles de polyoléfine transparents, agissent comme filtre UV sélectif renforçant la croissance des plantes et des cultures tout en supprimant la prolifération non désirée de microorganismes. La lumière de la région UV médiane ou lointaine (par exemple 200-360 nm, en particulier 300- 340 nm) nécessaire à ces microorganismes est bloquée efficacement. En même temps, l'activité d'insectes utiles tels que les abeilles et les bourdons n'est pas affectée. De préférence, l'article transparent polyoléfine, polyester ou polyamide de l'invention contient également une amine à empêchement stérique comme autre agent stabilisant pour obtenir une stabilité optimum du substrat vis-à-vis de la lumière. L'amine à empêchement stérique est contenue usuellement en une quantité comprise entre 0,01 et 6 % en poids de la polyoléfine, du polyester ou du polyamide, le rapport en poids entre l'amine à empêchement stérique par rapport à l'absorbant d'UV hydroxyphényltriazine est de préférence situé dans la gamme comprise entre 2 :1 20:1. Des exemples d'amines à empêchement stérique contenues de préférence dans les articles de polyoléfine, polyester ou polyamide de l'invention sont donnés dans la liste ci-dessus (paragraphe 2.6). Les amines à empêchement stérique plus préférées comprennent les composés suivants : le bis(2,2,6,6-tétraméthyl-4-pipéridyl)sébacate ; le bis(1,2,2,6,6-pentaméthyl-4-pipéridyl)sébacate ; le 'produit de condensation de 1-(2-hydroxyéthyl)- 2,2,6,6-tétraméthyl-4-hydroxypipéridine et d'acide succinique (CAS n 65447-77-0) ; la N,N',N",N'"-tétrakis (4,6-bis (butyl- (N-méthyl- (2,2,6,6-tétraméthylpipéridine-4-yl)amino)triazine-2yl)-4,7-diazadécane-1,10-diamine (CAS n 106990-43- 6) ; (Chimassorb 2020, CAS n 192268-64-7), où n est principalement situé dans la gamme comprise entre 3 et 5 ; les mélanges de ces composés. On obtient les meilleurs résultats avec une amine à empêchement stérique de la classe des hydroxylamine éthers. Les hydroxylamine éthers à empêchement stérique sont principalement des dérivés pipéridine contenant un ou plusieurs groupes fonctionnels de formule indépendamment un atome d'hydrogène ou un groupe méthyle, et au moins la liaison chimique de l'atome d'oxygène et éventuellement une autre liaison chimique est liée à un résidu organique alors que le reste est/sont saturés avec de l'hydrogène ; ou l'ensemble des trois liaisons chimiques sont liées à un résidu organique. Des exemples de tels composés sont décrits entre autres dans les brevets U.S. n 5204473, 5216156, ou dans GB-A-2347928. Des exemples des hydroxylamine éthers les plus préférés sont des composés de formule (lg-1) dans laquelle l'indice n est situé dans la gamme comprise entre 1 et 15, étant en particulier dans la gamme comprise entre 3 et 9 ; R12 est un groupe alkylène en C2 à C12, alcénylène en C4 à C12, cycloalkylène en C5 à C7, cycloalkylène en C5 à C-di(alkylène en C1 à C4), alkylène en Ci à C4di(cycloalkylène en C5 à C7), phénylènedi(alkylène en Ci à C4) ou alkylène en C4 à C12 interrompu par un groupe 1,4-pipérazinediyle, -0- ou >N-Xi, avec X1 étant un groupe acyle en Ci à C12, ou (alcoxy en Ci à C12) carbonyle ou ayant l'une des définitions de R14 données ci-dessous à l'exception de l'hydrogène ; ou Ri2 est un groupe de formule (Ib') ou (le') ; avec @ étant 2 ou 3 ; X2 étant un groupe alkyle en Cl à C18, cycloalkyle en C5 à C12, qui est non substitué ou substitué par 1,2 ou 3 groupes alkyle en C1 à C4 ; phényle qui est non substitué ou substitué par 1,2 ou 3 groupes alkyle en Ci à C4 ou alcoxy en Ci à C4 ; phénylalkyle en C7 à C9 qui est non substitué ou substitué sur le phényle par 1,2 ou 3 groupes alkyle en Ci à C4 ; et les radicaux X3 étant indépendamment l'un de l'autre un groupe alkylène en C2 à C12 ; les radicaux B sont indépendamment les uns des autres Cl, -OR13, -N (R14) (R15) ou un groupe de formule (IIId) ; R13, R14et R15, qui sont identiques ou différents, sont un atome d'hydrogène, un groupe alkyle en Ci à C18, cycloalkyle en Cs à C12, qui est non substitué ou substitué par 1,2 ou 3 groupes alkyle en Ci à C4 ; alcényle en C3 à C18, phényle qui est non substitué ou substitué par 1,2 ou 3 groupes alkyle en Ci à C4 ou alcoxy en Ci à C4 ; phénylalkyle en C7 à C9 qui est non substitué ou substitué sur le phényle par 1,2 ou 3 groupes alkyle en Ci à C4 ; tétrahydrofurfuryle ou alkyle en C2 à C4 qui est substitué en position 2,3 ou 4 par-OH, un groupe alcoxy en Ci à C8, di (alkyle en Ci à C4)-amino ou un groupe de formule (le') ; avec Y étant -0-, -CH2-, -CH2CH2- ou >N-CH3, ou -N (R14) (R15) est de plus un groupe de formule (le') ; X est -0- ou >N-R16 ; R16 est un atome d'hydrogène, un groupe alkyle en Ci à C18, alcényle en C3 à C18, cycloalkyle en C5 à C12 qui est non substitué ou substitué par 1,2 ou 3 groupes alkyle en C1 à C4 ; phénylalkyle en C7 à C9 qui est non substitué ou substitué sur le phényle par 1,2 ou 3 groupes alkyle en Ci à C4 ; tétrahydrofurfuryle, un groupe de formule (IIIf), ou alkyle en C2 à C4 qui est substitué en position 2,3 ou 4 par-OH, un groupe alcoxy en Ci à C8, di (alkyle en Ci à C4)-amino ou un groupe de formule (le') ; R11 a une des définitions données pour R16- Dans ces composés, le groupe terminal lié au résidu triazine peut être, par exemple, un groupe B ou -N (R11) -R12-B tel que le chlore ou un groupe et le groupe terminal lié au groupe diamino peut être, par exemple, un atome d'hydrogène ou un groupe triazinyle di-p-substitué tel qu'un groupe .-Il peut être commode de remplacer le chlore lié à la triazine par-OH ou un groupe amino par exemple. Des groupes amino appropriés sont habituellement : les groupes pyrrolidin-1-yle, morpholino, -NH2, -N(alkyle en Ci à Ce)2 et -NY' (alkyle en Ci à C8) dans laquelle Y' est un atome d'hydrogène ou un groupe de formule Dans les composés oligomériques et polymériques présentés ci-dessus, des exemples de groupes alkyle sont les groupes méthyle, éthyle, propyle, isopropyle, n-butyle, sec-butyle, isobutyle, tert-butyle, 2- éthylbutyle, n-pentyle, isopentyle, 1-méthylpentyle, 1,3-diméthylbutyle, n-hexyle, 1-méthylhexyle, nheptyle, isoheptyle, 1,1,3,3-tétraméthylbutyle, 1méthylheptyle, 3-méthylheptyle, n-octyle, 2-éthylhexyle, 1,1,3-triméthylhexyle, 1,1,3,3-tétraméthylpentyle, nonyle, décyle, undécyle, 1-méthylundécyle, dodécyle, 1,1,3,3,5,5-hexaméthylhexyle, tridécyle, tétradécyle, pentadécyle, hexadécyle, heptadécyle, octadécyle, eicosyle et docosyle ; des exemples de groupes cycloalkyle sont les groupes cyclopentyle, cyclohexyle, cycloheptyle et cyclooctyle ; un exemple de groupe phénylalkyle en C7C9 est le benzyle ; et des exemples de groupes alkylène sont l'éthylène, le propylène, le triméthylène, le tétraméthylène, le pentaméthylène, le 2,2-diméthyltriméthylène, l'hexaméthylène, le triméthylhexaméthylène, l'octaméthylène et le décaméthylène. Un autre exemple d'amine éther à empêchement stérique à utiliser avantageusement dans les articles du présent polymère est le composé de formule Un exemple de composé de formule (lg-1) très efficace est le composé de formule (lg-2) dans laquelle n' est approximativement 3 (exemple 2 de GB-A-2334717, CAS n 247243-62-5, qui est le dérivé NO-n-propyle de l'oligomère séquencé Chimassorb# 2020, CAS n 192268-64-7, Ciba Specialty Chemicals Corp.). Les additifs de l'invention et les autres composants éventuels peuvent être ajoutés au matériau polymère individuellement ou mélangés les uns avec les autres. Si désiré, les composants individuels peuvent être mélangés avec un autre, par exemple dans la matière fondue (mélange à l'état fondu) avant incorporation dans le polymère. L'incorporation des additifs de l'invention et d'autres composants éventuels dans le polymère est réalisée par des procédés connus tels que le mélange à sec sous la forme de poudre, ou le mélange en solution sous la forme de solutions ou de suspensions. Les additifs de l'invention et les autres additifs éventuels peuvent être incorporés, par exemple, avant ou après moulage ou aussi en appliquant l'additif dissous ou dispersé ou le mélange d'additifs au matériau polymère, avec ou sans évaporation subséquente du solvant. Ils peuvent être ajoutés directement dans l'appareil de traitement (par exemple des extrudeuses, des mélangeurs internes, etc. ), par exemple sous la forme d'un mélange à sec ou d'une poudre ou d'une solution ou à l'état fondu. On peut réaliser l'incorporation dans un récipient apte au chauffage quelconque équipé d'un agitateur, par exemple dans un appareil fermé tel qu'un malaxeur, un broyeur ou un récipient agité. L'incorporation est réalisée de préférence dans une extrudeuse ou dans un malaxeur. Il est peu important que le traitement se produise sous une atmosphère inerte ou en présence d'oxygène. Les additifs de l'invention et les autres additifs éventuels peuvent aussi être ajoutés au polymère sous la forme d'un lot maître qui contient les composants en une concentration, par exemple, d'-environ 2,5 % à environ 25 % en poids ; dans de telles opérations, le polymère peut être utilisé sous la forme de poudre, de granulés, de solutions, de suspensions ou sous la forme de latex. Les exemples qui suivent décrivent l'invention en détail sans constituer aucune restriction. Les parties et pourcentages contenus sont en poids ; un exemple qui mentionne la température ambiante signifie par-là une température dans la gamme de 20 à 25 C. Dans le cas de mélanges de solvants tels que ceux pour la chromatographie, les parties indiquées sont en volume. Ces définitions s'appliquent sauf indication contraire. Les abréviations suivantes sont utilisées : m.p. point de fusion ou gamme de fusion RMN résonance magnétique nucléaire Tv température de transition vitreuse h heures PREPARATION D'ABSORBANT D'UV HYDROXYPHENYLTRIAZINE Synthèse de la 2,4-bis-biphényl-6-[2-hydroxy-4-(2- éthylhexyloxy)phényl]-1,3,5-triazine On chauffe sous azote à 70 C une suspension jaune de 2,4-bis-biphényl-6-[2,4-dihydroxyphényl]- 1,.3,5-triazine (11,2 g, 0,0227 mol) dans 30 ml de diméthylformamide jusqu'à formation d'une solution brun clair. On ajoute du carbonate de potassium anhydre (3,77 g, 0,0227 mol) et la suspension brune est chauffée à 80 C pendant 30 minutes, on ajoute goutte à goutte en 30 minutes 5,70 g de bromure de 2- éthylhexyle (0,0295 mol), après quoi on chauffe la suspension à 110 C pendant encore 3 heures. Les sels précipités sont filtrés et le filtrat refroidi à 0 C. On ajoute 20 ml de méthanol et le produit précipité est- retiré par filtration. Après séchage sous vide, on obtient 12,8 g de 2,4-bis-biphényl-6-[2-hydroxy-4-(2- éthylhexyloxy)phényl]-1,3,5-triazine avec m.p. 70 C. h) Lorsque dans la préparation l'éduit 2,4-bisbiphényl-6-[2,4-dihydroxyphényl]-1,3,5-triazine est remplacé par la quantité équivalente de 2,4-bis-(4- méthoxyphényl)-6-[2,4-dihydroxyphényl]-l,3,5-triazine, on obtient le composé (h) de formule avec m.p. 105 C. Les composés présentés dans le tableau suivant sont obtenus lorsque la réaction ci-dessus (a) est répétée en utilisant les quantités correspondantes d'autres bromures d'alkyle ou dibromures d'alkylène. Exemple R-1 m.p. : C b) CH (CH3) - (CH2)9-CH3 huile c) n-C6H13 178 d) n-C8H17 160 e) n-C12H25 146 -Exemple X m.p. : C f) - (CH2)10- > 250 g) - (CH2) 12- > 250 Les composés correspondants dans lesquels X est un groupe alkylène en C13 à C24 ; (alkylène en Ci à C18) -CO-O-D-O-CO- (alkylène en Ci à C18) ; CO- (alkylène en C13 à C24)-CO ; alkylène en C3 à C24 interrompu par l'oxygène, en particulier (alkylène en Ci à C3)-0- (alkylène en Ci à C3) sont obtenus en utilisant les dichlorures d'alkylène ou dibromures d'alkylène appropriés interrompus par -CO-O-D-O-CO- ou l'oxygène, ou les dichlorures ou dibromures de diacides aliphatiques en C15 à C26- 1) Préparation du composé de formule : D'une manière analogue à l'exemple 16 de WO 96/28431, on obtient une poudre blanche à partir du matériau de départ : le 4-(4,6-bis-biphényl-4-yl-(1,3,5)triazin-2yl)-benzène-1,3-diol et le bromure d'allyle. 1H-RMN (300 MHz, CDC13) : 8 = 13, 3 (s, 1H) , 8, 7-6, 2 (signaux aromatiques, 21H), 6,1 (m, 1H), 5,3 (m, 2H), 4, 3 (m, 2H) . m) Préparation de l'oligomère de formule : Ori ajoute à 300 ml de toluène 30 g (0,056 mol) du composé de l'exemple (1) et 30,2 g (0,320 mol) de norbornylène et 42,3 g (0,320 mol) de dicyclopentadiène et 0,49 g (0,6 mmol) du catalyseur bis(tricyclopentylphosphine)dichloro(3-méthyl-2buténylidène)ruthénium (APT Cat ASMC 716). On laisse réagir le mélange pendant 24 heures à 30 C. La solution est ensuite concentrée sous vide et on obtient un solide brun pâle. Gamme de fusion visuelle : 168-180 C ; Mn : 2216 ; Mw : 4663 ; PDI : 2,10 ; Analyse élémentaire : % C % H % N Calculé 87,5 8,4 2,3 Trouvé 85,8 8,6 2,1 n) Préparation de l'oligomère halogéné de formule : On ajoute à une solution de 92 g (0,050 mol) de l'oligomère de l'exemple (m) dans 300 ml de xylène, 1,0 g de platine sur charbon (10 % en poids). Le mélange est versé dans un autoclave et hydrogéné pendant 24 heures à 65 bars (PH2) et 105 C. Le mélange hydrogéné est purifié du catalyseur en ajoutant 10 g de Tonsyl 414 FF à 80-90 C et laissé sous vigoureuse agitation pendant 2 heures. Après filtration sur un tampon de 10 g de Tonsil, la solution jaune filtrée est concentrée sous vide et on obtient un solide jaune pâle. Gamme de fusion visuelle : 55-68 C ; Mn . 2197 ; Mw : 4347 ; PDI : 1,98 ; # (290 mm, toluène) : 34574 ; Analyse élémentaire : % C % H % N Calculé 85,8 10,2 2,2 Trouvé 84,7 10,2 2,0 EXEMPLES D'APPLICATION Dans certains des exemples d'application, on emploie les amines suivantes à empêchement stérique (HALS) : Composé Formule/Nom chimique H-2 bis(2,2,6,6-tétraméthyl-4-pipéridyl)sébacate H-3 condensat de 1-(2-hydroxyéthyl)-2,2,6,6- tétraméthyl-4-hydroxypipéridine et d'acide succinique (CAS n 65447-77-0) H-5 N, N' , N" , N "'-tétrakis ( 4 , 6-bis (butyl- (N-méthyl- 2,2,6,6-tétraméthylpipéridin-4-yl)amino)- triazin-2-yl)-4,7-diazadécane-1,10-diamine (CAS n 106990-43-6). Exemple 1 : Combinaison du composé hydroxyphényltriazine (a) avec le composé (lg-2) Pour évaluer les caractéristiques d'absorption UV du composé hydroxyphényltriazine (a), lorsqu'il est mélangé avec un matériau thermoplastique du commerce, on prépare du polyéthylène mince à faible densité (LDPE) contenant, comme formulation typique, 0,15 % en poids du composé (a) ci-dessus et 0,70 % en poids de l'amine éther à empêchement stérique (lg-2), utilisé comme stabilisant contre l'effet de la lumière du système polymérique dans des environnements à haute exigence pour des applications agricoles. Pour faire cela, des quantités pesées en conséquence des composés sont mélangées avec le LDPE broyé (Polimeri Europa, fourni par Enichem, Milan, Italie), caractérisé par une masse volumique de 0,921 g/cm3 et un indice de fluidité à l'état fondu (190 C/2,16 kg) de 0,6 dans un turbomixeur. Le mélange est extrudé à une température maximale de 200 C dans une extrudeuse à vis double OMC#. Les granulés ainsi obtenus sont soufflés dans un appareil d'extrusion-soufflage Formac à échelle du laboratoire à une température maximale de 210 C pour donner un film d'épaisseur 150 um. Le spectre UV visible du film tel qu'obtenu est enregistré dans la gamme 200-800 nm au moyen d'un spectrophotomètre Perkin-Elmer Lambda 20, équipé d'une sphère d'intégration Labsphere RSA-PE-20. A une charge de 0,15 %, le composé (a) communique au film de fortes caractéristiques d'absorption d'UV, avec une valeur de transmittance inférieure à 10 % entre 290 et 360 nm et moins de 1 % entre 300 et 340 nm. La photostabilité du composé (a) est démontrée en exposant le spécimen de film à la lumière UV dans un appareil Weather-O-Meter# Atlas Ci 65 Xenon Arc (WOM, température de panneau noir 63 C, cycle sec continu, selon ASTM G 26-96). Après 1500 heures d'exposition WOM, la transmittance minimum présentée par le film est.encore d'environ 1 % à 320 nm. Le composé (a) est pleinement compatible avec le film LDPE ; on n'observe pas de ressuage après stockage du film pendant 6000 heures à température ambiante. Le même comportement est observé en maintenant le film pendant la même durée en étuve à 60 C. Après le même temps d'exposition en étuve, on n'observe pas de changement significatif dans le spectre d'absorption UV-visible, ce qui signifie qu'il n'y a pas de perte d'additif due à la température élevée. L'exposition WOM de la formulation reportée dans cet exemple est en continu, pour évaluer les performances de stabilité à la lumière du polymère contenant le composé (a). Les spécimens ont aussi été exposés à un environnement climatique naturel et sont soumis à des traitements avec des pesticides pour évaluer la résistance aux produits chimiques qui peuvent être employés en agriculture. Exemple 2 : Composé hydroxyphényltriazine (c) comme filtre UV dans un agrofilm de polyéthylène Pour préparer des films minces de LDPE et pour évaluer les caractéristiques spectrales communiquées par l'additif et sa persistance, le composé (c) est mélangé avec des pastilles de LDPE (Riblene FF 29, fourni par Polimeri Europa, Milan, Italie), caractérisé par une masse volumique de 0,921 g/cm3 et un indice de fluidité de matière fondue (190 C/2,16 kg) de 0,6 dans un tubomixeur pour donner une formulation contenant 0,15 % en poids de l'additif. Le mélange est extrudé à une température maximale de 200 C dans une extrudeuse à vis double OMC. Les granulés ainsi obtenus sont soufflés dans un appareil d'extrusion-soufflage Formac à l'échelle du laboratoire à une température maximale de 210 C pour donner un film de 150 um d'épaisseur. Les spectres UVvisible sont enregistrés dans la gamme 200-800 nm au moyen d'un spectrophotomètre Perkin-Elmer Lambda 20, équipé d'une sphère d'intégration Labsphere RSA-PE-20. Résultats : Le film présente une forte bande d'absorption dans la gamme 280-360 nm. En particulier, la transmittance est inférieure à 20 % dans la gamme susmentionnée et inférieure à 5 % dans la gamme comprise entre 295 et 345 nm. Pour tester la photostabilité de l'additif par exposition à la lumière, une portion du film est exposée dans un Weather-o-Meter Atlas (WOM), modèle Ci65A (comme dans la norme ASTM G26-96, irradiance 0,35 W/m2, température de panneau noir 63 3 C). Après 1000 heures d'exposition, le film présente encore une transmittance inférieure à 40 % entre 280 et 360 nm et inférieure à 25 % entre 295 et 345 nm. Exemple 3 On prépare un film contenant 0,15 % en poids de composé (d) comme décrit à l'exemple 2. Le film présente une forte bande d'absorption dans la gamme 280-360 nm. En particulier, la transmittance est inférieure à 20 % dans la gamme susmentionnée et inférieure à 5 % dans la gamme 295-345 nm. Après 1000 heures d'exposition dans le WOM (voir exemple 2 pour détails), le film conserve encore les caractéristiques spectrales décrites ci-dessus. Une autre portion du film est également exposée dans -une étuve à air pulsé à 60 C, pour évaluer la conservation thermique de l'additif dans le film. Après 1000 heures d'exposition, le film conserve encore les caractéristiques spectrales initiales. Exemple 4 On prépare un film contenant 0,15 % en poids de composé (b) comme décrit à l'exemple 2. Le film présente une forte bande d'absorption dans la gamme 280-360 nm. En particulier, la transmittance est inférieure à 20 % dans la gamme susmentionnée et inférieure à 5 % dans la gamme 295-345 nm. Après 1000 heures d'exposition dans le WOM (voir exemple 2 pour détails), le film conserve encore les caractéristiques spectrales décrites ci-dessus. Exemple 5 On prépare un film contenant 0,15 % en poids de composé (g) comme décrit à l'exemple 2. Le film présente une forte bande d'absorption dans la gamme 280-360 nm. En particulier, la transmittance est inférieure à 20 % dans la gamme susmentionnée et inférieure à 5 % dans la gamme 295-345 nm. Après 1000 heures d'exposition dans le WOM (voir exemple 2 pour détails), le film présente encore une transmittance inférieure à 25 % entre 280 et 360 nm et inférieure à 10 % entre 295 et 345 nm. Une autre portion du film est également exposée dans une étuve à 60 C. Après 1000 heures d'exposition, le film conserve environ 75 % de l'absorption initiale. Exemple 6 On prépare un film contenant 0,15 % en poids de composé (f) comme décrit à l'exemple 2. Le film présente une forte bande d'absorption dans la gamme 280-360 nm. En particulier, la transmittance est inférieure à 20 % dans la gamme susmentionnée et inférieure à 5 % dans la gamme 295-345 nm. Après 1000 heures d'exposition dans le WOM (voir exemple 2 pour détails), le film présente encore une transmittance inférieure à 25 % entre 280 et 360 nm et inférieure à 15 % entre 295 et 345 nm. Exemple 7 : Stabilisation contre l'effet de la lumière de films coulés en polypropylène (PP) On mélange 100 parties de poudre de polypropylène (indice d'écoulement de matière fondue 3,8 g/10 minutes, 230 C/2160 g) dans un mélangeur à tambour avec 0,05 partie de propionate de pentaérythrityl-tétrakis-3-(3,5-di-tert-butyl-4hydroxyphényle), 0,05 partie de phosphite de tris- (2,4-di-tert-butylphényle), 0,1 partie de stéarate de calcium, 0,1 partie de HALS et la quantité d'absorbant d'UV (composé j) indiquée dans les figures ci-dessous. Ensuite, le mélange est composé dans une extrudeuse à des températures comprises entre 180 et 220 C. Les granulés obtenus par extrusion et granulation sont transformés en films à 220-260 C dans une seconde extrudeuse équipée avec une filière à feuille plate. Des spécimens de 60 x 25 mm sont coupés dans ces films de 0,11 mm et exposés dans un WEATHER-O-METER Ci65 (température du panneau noir 63 2 C, sans pulvérisation d'eau). Ces échantillons sont retirés périodiquement de l'appareil d'exposition et on mesure leur teneur en carbonyle avec un spectrophotomètre infrarouge. Le temps d'exposition correspondant à la formation d'une absorbance de carbonyle de 0,1 est une mesure de l'efficacité de stabilisation du stabilisant contre l'effet de la lumière. Les valeurs obtenues sont tracées dans les figures 1,2 et 3. On utilise les composés HALS suivants (0,1 partie de chaque pour 100 parties de PP) : Figure 1 : HALS de faible masse moléculaire H-2 (bis(2,2,6,6-tétraméthyl-4-pipéridyl)- sébacate) ; Figure 2 : HALS polymérique H-3 (CAS n 65447-77-0, cercles blancs) ; HALS polymérique H-4 (carrés blancs) ; et mélange de 1 partie H-3 avec une partie H-4 (cercles pleins) ; Figure 3 : HALS de masse moléculaire élevée non polymérique H-5. Figure 1 : Effet de l'addition de composé (j) absorbant d'UV hydroxyphényltriazine en présence de HALS H-2 de faible masse moléculaire dans des films coulés de PP (0,1 mm d'épaisseur). T0,1 = temps d'exposition pour une absorbance de carbonyle de 0,1. 6000 5500- co / 2 5000- / a a 0 45W - v O 4000- / 3500-/ 3000 0 0,02 0,04 0,06 0,08 0,1 % de composé (j) absorbant d'UV hydroxyphényltriazine Figure 2 : Effet de l'addition d'un composé (j) absorbant d'UV hydroxyphényltriazine en présence de HALS H-3 polymérique (cercles blancs), H-4 (carrés blancs) et mélange de 1 partie de H-3 avec 1 partie de H-4 (cercles pleins) dans des films coulés de PP (0,1 mm d'épaisseur). T0,1= temps d'exposition pour une absorbance de carbonyle de 0,1. 4500 4000- / b 3500 - IIIï"" ' y 0 30M - vO-3"" D~~" " # 2500 2000 -T/ 1500 0 0,02 0,04 0.06 0,08 0.1 % de composé j Figure 3 : Effet de l'addition d'un composé (j) absorbant d'UV hydroxyphényltriazine en présence de HALS de masse moléculaire élevée H-5 dans des films coulés de PP (0,1 mm d'épaisseur). T0,1= temps d'exposition pour une absorbance de carbonyle de 0,1. Les courbes montrent que déjà de petites quantités de l'absorbant d'UV hydroxyphényltriazine donnent une amélioration considérable de la stabilité aux UV conférée par HALS. Exemple 8 : Stabilisation de l'effet de la lumière sur des rubans de polypropylène On mélange 100 parties de poudre de polypropylène (indice d'écoulement de matière fondue 3,5 g/10 minutes, 230 C/2160 g) dans un mélangeur à tambour avec 0,05 partie de propionate de pentaérythrityl-tétrakis-3-(3,5-di-tert-butyl-4hydroxyphényle), 0,05 partie de phosphite de tris- (2,4-di-tert-butylphényle), 0,1 partie de stéarate de calcium, 0,1 partie de HALS polymérique H-3 (condensat de 1-(2-hydroxyéthyl)-2,2,6,6-tétraméthyl-4-hydroxypipéridine et d'acide succinique (CAS n 65447-77-0)) et la quantité de composé (j) de stabilisant contre l'effet de la lumière indiquée dans la figure. Ensuite, le mélange est composé dans une extrudeuse à des températures comprises entre 180 et 220 C. Les granulés obtenus par extrusion et granulation sont transformés en films à 220-260 C dans une seconde extrudeuse équipée avec une filière à feuille plate. Les films sont coupés en rubans, qui sont étirés pour obtenir un rapport d'étirement de 1 :6. rubans obtenus avec cette procédure ont finalement une épaisseur de 50 um et une largeur de 2,5 mm. Les rubans sont montés sans tension sur des supports de spécimens et soumis aux intempéries naturelles en Floride (45 Sud, direct, approximativement 140 kLy/an). Périodiquement, on mesure la résistance à la traction des rubans exposés. L'énergie reçue (en kLy) correspondant à une perte de 50 % de la résistance à la traction initiale est une mesure de l'efficacité de stabilisation du stabilisateur contre l'effet de la lumière. Les valeurs obtenues avec un HALS polymérique et l'absorbant d'UV hydroxyphényltriazine sont tracées à la figure 4. Figure 4 : Effet de l'addition d'absorbant d'UV hydroxyphényltriazine (composé j) en présence de 0,1 % de HALS polymérique H-3 dans des rubans de PP (50 um d'épaisseur). E50 = énergie correspondant à 50 % de résistance à la rupture restante. 420- 0 O 400 0 -380 o LI: z 360- s 340 320 300 280 0 0,02 0,04 0,06 0,08 0,1 % de composé j Les résultats montrent que la contribution de l'absorbant d'UV à la stabilité à la lumière est aussi marquée dans les rubans PP qui sont inférieurs à la moitié en épaisseur par rapport aux films PP utilisés à l'exemple 7. Exemple 9 : Stabilisation contre l'effet de la lumière de rubans de polypropylène On mélange 100 parties de poudre de polypropylène (indice d'écoulement de matière fondue 3,5 g/10 minutes, 230 C/2160 g) dans un mélangeur à tambour avec 0,05 partie de propionate de pentaérythrityl-tétrakis-3-(3,5-di-tert-butyl-4hydroxyphényle), 0,05 partie de phosphite de tris- (2,4-di-tert-butylphényle), 0,1 partie de stéarate de calcium et la quantité de stabilisant contre l'effet de la lumière indiquée dans le tableau ci-dessous. Ensuite, le mélange est composé dans une extrudeuse à des températures comprises entre 180 et 220 C. Les granulés obtenus par extrusion et granulation sont transformés en films à 220-260 C dans une seconde extrudeuse équipée avec une filière à feuille plate. Les films sont coupés en rubans, qui sont étirés pour obtenir un rapport d'étirement de 1 :6. rubans obtenus avec cette procédure ont finalement une épaisseur de 50 um et une largeur de 2,5 mm. Les rubans sont montés sans tension sur des supports de spécimens et exposés à l'appareil WEATHER- 0-METER Ci 65 (température du panneau noir 63 2 C, sans pulvérisation d'eau)). Périodiquement, on mesure la résistance à la traction des rubans exposés. Le temps d'exposition correspondant à une perte de 50 % de la résistance à la traction initiale (T50) est une mesure de l'efficacité de stabilisation du stabilisateur contre l'effet de la lumière. Les valeurs obtenues sont résumées dans le tableau ci-dessous. Tableau : Effet de différents types d'absorbants d'UV sur les performances de HALS dans des rubans Polyol HALS Absorbant d'UV T50 (h) aucun aucun 530 0, 1~ %~ H-3 aucun 2150 0,1 % H-3 0,1 % V-1 2500 0,1 % H-3 0,1 % V-2 2700 0,1 % H-3 0,1 % composé j 3800 0,1 % H-4 aucun 3000 0,1 % H-4 0,1 % V-2 2900 0,1 % H-4 0,1 % composé j 4150 Le composé V-1 est le 2-(2'-hydroxy-3'-t-butyl-5'méthylphényl)-5-chlorobenzotriazole. Le composé V-2 a la formule ";Z 1-:z a, OC8H5 Les résultats montrent que la contribution de l'absorbant d'UV hydroxyphényltriazine (composé j) à la stabilité à la lumière des rubans est significative tandis que la contribution du benzotriazole ou de l'absorbant d'UV benzophénone (V-1 et V-2) reste petite ou non détectable. Exemple 10 : Bande d'absorption et persistance dans LDPE de composé (m) On prépare des films de polyéthylène basse densité minces (LDPE) comme décrit à l'exemple 2 mais sans addition de HALS. Ils ont 150 um d'épaisseur et contiennent 0,5 % du composé (m). Les spectres UV visibles sont enregistrés comme décrit à l'exemple 2. Le- film présente une forte absorption dans la gamme 280-360 nm, les valeurs de transmittance inférieures à 3 % sont détectées dans la gamme 290-350 nm. La persistance du polymère dans les films LDPE est déterminée après exposition des films à 60 C dans une étuve à air pulsé et évaluée comme décrit à l'exemple 3. On n'observe pas de diminution de la valeur d'absorbance après 3000 heures à 60 C. REVENDICATIONS 1. Article transparent de polyoléfine, de polyester ou de polyamide ayant une épaisseur comprise entre 1 et 500 m, qui est stabilisé contre les effets de la lumière, de l'oxygène, de la chaleur et/ou de produits chimiques agressifs par addition de 0,005 à 0,30 % en poids, sur la base de la polyoléfine, du polyester ou du polyamide, d'un absorbant d'UV hydroxyphényltriazine. 2. Article transparent de polyoléfine selon la revendication 1, ayant une épaisseur comprise entre 1 et 500 m, qui est stabilisé contre les effets de la lumière, de l'oxygène, de la chaleur et des produits chimiques agressifs par addition de 0,005 à 0,30 % en poids, sur la base de la polyoléfine, d'un absorbant d'UV hydroxyphényltriazine. 3. Article transparent de polyoléfine, de polyester ou de polyamide selon la revendication 1, contenant comme autre stabilisant une amine à empêchement stérique en une quantité de 0,01 à 6 % en poids de la polyoléfine, du polyester ou du polyamide. 4. Article transparent de polyoléfine, de polyester ou de polyamide selon la revendication 3, dans lequel le rapport en poids amine à empêchement stérique/ absorbant d'UV hydroxyphényltriazine est situé dans la gamme comprise entre 2 :1 20:1. 5. Article transparent de polyoléfine, de polyester ou de polyamide selon la revendication 3, dans lequel l'amine à empêchement stérique appartient à la classe des hydroxylamine éthers. 6. Article transparent de polyoléfine, de polyester ou de polyamide selon la revendication 1, dans lequel l'absorbant d'UV hydroxyphényltriazine est conforme à la formule I dans laquelle R1 est H ou OR7 ; R2 et R3 sont indépendamment H, un groupe alkyle en Ci à C8, #Ra, OR9 ; R4 et R5 sont indépendamment H, un groupe alkyle en Ci à Cs, OR,() ; R6 est H, un groupe alkyle en Ci à C18, cycloalkyle en C5 à C12, phénylalkyle en C7 à C12, alkylphényle en C7 à C12, alcényle en C3 à C12, un atome d'halogène, OH, ORg ; R8 est H ; atome d'halogène ; un groupe alcoxy en Ci à C12 ; alkyle en Ci à C12 ; alkyle en C3 à C24 interrompu par l'oxygène et/ou substitué par OH ; est NH-CO-R14 ou NH-COO-R12 ; R7, Rg et R10 sont indépendamment H ; un groupe alkyle en C1 à C24 ; alcényle en C3 à C12 ; alkyle en C3 à C24 interrompu par l'oxygène et/ou substitué par OH ; est un groupe cycloalkyle en C5 à C12 ; phénylalkyle en C7 à C12, alkylphényle en C7 à C12 ; CH2CH (OH) CH2OR11 ; alkyle en Ci à C12 substitué par COOR12 , CONR13R14, OCOR15 , OH ou un atome d'halogène ; ou R7 est un résidu hydrocarboné polymérique de 10 à 1000 atomes de carbone ; et R7 comprend également un résidu de formule II dans laquelle X est un groupe alkylène en C2 à C24 ; -CH2CH(OH)CH2- ; -CH2CH(OH)CH20-D-OCH2CH(OH)CH2 ; (alkylène en Ci à C18)-CO-0-D-0-CO-(alkylène en Ci à C18) ; CO ; CO- (alkylène en C2 à C24) -CO ; alkylène en C3 à C24 interrompu par l'oxygène ; D est un groupe alkylène en C2 à C12 ; alkylène en C4 à C50 interrompu par 0 ; phénylène ; biphénylène ou phénylène-E-phénylène ; E est 0, S, S02 ; CH2 ; CO ou -C(CH3)2- ; R11 est H, un groupe alkyle en Ci à C12 ; phényle ; phényle substitué par de 1 à 3 groupes alkyle en Ci à C4 ; cycloalkyle en C5 à C12 ; phénylalkyle en C7 à C12 ; alcényle en C3 à C12 ; R12 est H ; un groupe alkyle en Ci à C24 ; alcényle en C3 à C12 ; alkyle en C3 à C36 interrompu par l'oxygène et/ou substitué par OH ; est un groupe cycloalkyle en C5 à C12 ; phénylalkyle en C7 à C12 ; alkylphényle en C7 à C12 ; phényle ; R13et R14sont indépendamment H, un groupe alkyle en Ci à C18 ; phényle ; phényle substitué par 1 à 3 groupes alkyle en Ci à C4 et/ou alcoxy en Ci à C4, cycloalkyle en C5 à C12 ;alcényle en C3 à C12 ; R15est un groupe alkyle en Ci à C12 ; phényle ; phényle substitué par 1 à 3 groupes alkyle en Ci à C4 et/ou alcoxy en Ci à C4, ; cycloalkyle en C5 à C12 ; alcényle en C3 à C12 ; alcoxy en Ci à C12 ; ou est NR13R14. 7. Article transparent de polyoléfine, de polyester ou de polyamide selon la revendication 6, dans lequel dans l'absorbant d'UV hydroxyphényltriazine de formule I R2 et R3 sont indépendamment H, méthyle, #Ra, ORg ; R4 et R5 sont indépendamment H ou méthyle, en particulier H ; R6 est H ; R8 est H ; groupe alcoxy en Ci à C8 ; alkyle en Ci à C8 ; R7, Rg sont indépendamment H ; groupe alkyle en Ci à C18 ; alcényle en C3 à C12 ; alkyle en C3 à C24 interrompu par l'oxygène et/ou substitué par OH ; est un groupe cycloalkyle en C5 à C12 ; phénylalkyle en C7 à C12 ; alkylphényle en C7 à C12 ; alkyle en Ci à C12 substitué par COOR12, OCOR15, OH ; ou R7 est un résidu hydrocarboné polymérique de 20 à 500 atomes de carbone ; et R7 comprend également un résidu de formule II, dans laquelle X est un groupe alkylène en C2 à C18 ; -CH2CH (OH)CH2- ; -CH2CH(OH)CH20-D-OCH2CH(OH)CH2 ; (alkylène en Ci à C4)-CO-0-D-0-CO-(alkylène en Ci à C4) ; CO ; CO-(alkylène en C2 à C18)-CO ; alkylène en C3 à C18 interrompu par l'oxygène ; D est un groupe alkylène en C2 à C12 ; R12 est H ; groupe alkyle en Ci à C24 ; alcényle en C3 à C12 ; alkyle en C3 à C24 interrompu par l'oxygène et/ou substitué par OH ; ou est un groupe cycloalkyle en C5 à C12 ; phénylalkyle en C7 à C12 ; alkylphényle en C7 à C12 ; phényle ; R15 est un groupe alkyle en Ci à C12 ; cycloalkyle en C5 à C12 ; alcényle en C3 à C12. 8. Article transparent de polyoléfine, de polyester ou de polyamide selon la revendication 1, qui est un film, une fibre, un ruban ou une bande étirée, en particulier un film agricole de polyoléfine. 9. Article transparent de polyoléfine, de polyester ou de polyamide selon la revendication 8 ayant une épaisseur comprise entre 1 et 300 m, en particulier entre 1 et 200 juin. 10. Article transparent de polyoléfine, selon la revendication 1, dans lequel la polyoléfine est le polyéthylène ou le polypropylène. 11. Article transparent de polyoléfine, de polyester ou de polyamide selon l'une quelconque des revendications 1 à 10, contenant en plus un autre composant choisi parmi le groupe constitué de stabilisants de traitement, de charges, d'agents de clarification, d'agents modifiants, d'absorbants d'acide, d'agent ignifugeants et, en particulier, d'autres stabilisants contre l'effet de la lumière. 12. Utilisation du film de polyoléfine transparent selon la revendication 8 pour supprimer la croissance microbienne dans une culture protégée. 13. Procédé pour supprimer la croissance microbienne dans un environnement protégé, lequel procédé comprend la couverture de l'environnement avec le film de polyoléfine transparent selon la revendication 8. 14. Procédé selon la revendication 13, dans lequel l'environnement protégé est une culture de plantes. 15. Procédé pour sélectionner sélectivement le rayonnement de lumière solaire et/ou artificielle pour des cultures contenues à l'intérieur d'une serre qui comprend la couverture de ladite serre avec le film de polyoléfine selon la revendication 8. 16. Composé selon l'une des formules a, b, f, g, h ou k dans lesquelles X est un groupe alkylène en C13-C24 ; (alkylène en C1-C18) -CO-O-D-O-CO- (alkylène en Ci à C18) dans laquelle D est un groupe alkylène en C2 à C12 ; CO- (alkylène en C13 à C24) -CO ; alkylène en C3 à C24 interrompu par l'oxygène, en particulier (alkylène en C1-C3) -O- (alkylène en C1 à C3). 17. Article transparent de polyoléfine, de polyester ou de polyamide selon la revendication 1, contenant une amine à empêchement stérique comme autre agent stabilisant. 18. Article transparent de polyoléfine, de polyester ou de polyamide selon la revendication 17, dans lequel l'amine à empêchement stérique est sélectionnée parmi le bis(2,2,6,6-tétraméthyl-4-pipéridyl)sébacate, le bis (2,2,6,6-tétraméthyl-4-pipéridyl)succinate, le bis(1,2,2,6,6-pentaméthyl-4-pipéridyl)sébacate, le bis(1,2,2,6,6-pentaméthyl-4-pipéridyl) n-butyl-3,5di-tert-butyl-4-hydroxybenzylmalonate, le produit de condensation de 1-(2-hydroxyéthyl)- 2,2,6,6-tétraméthyl-4-hydroxypipéridine et d'acide succinique, les produits de condensation linéaires ou cycliques de N,N'-bis(2,2,6,6-tétraméthyl-4-pipéridyl)hexaméthylène- diamine et de 4-tert-octylamino-2,6-dichloro-1,3,5- triazine, le tris(2,2,6,6-tétraméthyl-4-pipéridyl)nitrilotriacétate, le tétrakis(2,2,6,6-tétraméthyl-4-pipéridyl)-1,2,3,4- butanetétracarboxylate, le 1,1'-(1,2-éthanediyl)-bis(3,3,5,5-tétraméthyl- pipérazinone), la 4-benzoyl-2,2,6,6-tétraméthylpipéridine, la 4-stéaryloxy-2,2,6,6-tétraméthylpipéridine, le bis(1,2,2,6,6-pentaméthylpipéridyl)-2-n-butyl-2-(2- hydroxy-3,5-di-tert-butyl-benzyl)malonate, la 3-n-octyl-7,7,9,9-tétraméthyl-l,3,8-triazaspiro[4.5]- décane-2,4-dione, les produits de condensation linéaires ou cycliques de N,N'-bis(2,2,6,6-tétraméthyl-4-pipéridyl)hexaméthylènediamine et de 4-morpholino-2,6-dichloro-1,3,5-triazine, le produit de condensation de 2-chloro-4,6-bis(4-n- butylamino-2,2,6,6-tétraméthyl-pipéridyl)-1,3,5-triazine et de 1,2-bis(3-aminopropylamino)éthane, le produit de condensation de 2-chloro-4,6-di-(4-nbutylamino-1,2,2,6,6-pentaméthylpipéridyl)-1,3,5triazine et de 1,2-bis(3-aminopropylamino)éthane, la 8-acétyl-3-dodécyl-7,7,9,9-tétraméthyl-1,3,8-triaza- spiro[4.5]décane-2,4-dione, la 3-dodécyl-1-(2,2,6,6-tétraméthyl-4-pipéridyl)- pyrrolidine-2,5-dione, la 3-dodécyl-l-(1,2,2,6,6-pentaméthyl-4-pipéridyl)- pyrrolidine-2,5-dione, un mélange de 4-hexadécyloxy- et 4-stéaryloxy-2,2,6,6tétraméthylpipéridine, un produit de condensation de N,N'-bis(2,2,6,6- tétraméthyl-4-pipéridyl)hexaméthylènediamine et de 4- cyclohexylamino-2,6-dichloro-1,3,5-triazine, un condensat de 1,2-bis(3-aminopropylamino)éthane et de 2,4,6-trichloro-1,3,5-triazine ainsi que la 4butylamino-2,2,6,6-tétraméthylpipéridine ; un produit de condensation de 1,6-hexanediamine et de 2,4,6-trichloro-1,3,5-triazine ainsi que de N,Ndibutylamine et de 4-butylamino-2,2,6,6-tétraméthylpipéridine ; le N-(2,2,6,6-tétraméthyl-4-pipéridyl)-n-dodécylsuccinimide, le N-(1,2,2,6,6-pentaméthyl-4-pipéridyl)-n-dodécylsuccinimide, le 2-undécyl-7,7,9,9-tétraméthyl-1-oxa-3,8-diaza-4-oxo- spiro[4,5]décane, un produit de réaction de 7,7,9,9-tétraméthyl-2- cycloundécyl-1-oxa-3,8-diaza-4-oxospiro[4,5]décane et d'épichlorhydrine, le 1,1-bis(1,2,2,6,6-pentaméthyl-4-pipéridyloxycarbonyl)-2-(4-méthoxyphényl)éthène, la N,N'-bis-formyl-N,N'-bis(2,2,6,6-tétraméthyl-4pipéridyl)hexaméthylènediamine, un diester de l'acide 4-méthoxyméthylène malonique avec la 1,2,2,6,6-pentaméthyl-4-hydroxypipéridine, le poly[méthylpropyl-3-oxy-4-(2,2,6,6-tétraméthyl-4pipéridyl)]siloxane, un produit de réaction du copolymère anhydride d'acide maléique et d'cc-oléfine avec la 2,2,6,6-tétraméthyl-4aminopipéridine ou la 1,2,2,6,6-pentaméthyl-4-aminopipéridine ; la N,N',N",N'''-tétrakis(4,6-bis(butyl-(N-méthyl- (2,2,6,6-tétraméthylpipéridine-4-yl)amino)triazine-2- yl)-4,7-diazadécane-1,10-diamine ; où n est principalement situé dans la gamme comprise entre 3 et 5 ; les hydroxylamine éthers à empêchement stérique, et les mélanges de ces composés ; et contenues en une quantité comprise entre 0,01 et 6% en poids de la polyoléfine, du polyester ou du polyamide.